(57)【特許請求の範囲】
【請求項１】
一般式（Ｉ−ＩＶ）’
【化１】
0005979464.tif 000094
（式中、ＲＩＶ１及びＲＩＶ２は、それぞれ独立して炭素原子数２から１０のアルケニル基又は炭素原子数２から１０のアルケニルオキシ基を表し、基中に存在する１個の−ＣＨ２−又は隣接していない２個以上の−ＣＨ２−はそれぞれ独立して−Ｏ−又は−Ｓ−で置換されていても良く、また、基中に存在する１個又は２個以上の水素原子はそれぞれ独立してフッ素原子又は塩素原子に置換されていてもよい。）で表される化合物を１種又は２種以上含有し、一般式（Ｉ）
【化２】
0005979464.tif 000095
（式中の、Ｒ１は、水素原子、−Ｏ・、−ＯＨ、炭素原子数１〜１２のアルキル基を表し、該アルキル基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−、−ＣＯ−Ｏ−、−Ｏ−ＣＯ−、−ＯＣＦ２−又は−ＣＦ２Ｏ−に置換されてもよい。Ｒ２、Ｒ３、Ｒ４及びＲ５は、それぞれ独立して炭素原子数１〜８のアルキル基を表し、該アルキル基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−、−ＣＯ−Ｏ−、−Ｏ−ＣＯ−、−ＯＣＦ２−又は−ＣＦ２Ｏ−に置換されてもよく、Ｒ２とＲ３及び／又はＲ４とＲ５は互いに結合して環を形成してもよい。Ｒ６及びＲ７はそれぞれ独立して水素原子又は炭素原子数１〜６のアルキル基を表し、該アルキル基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−、−ＣＯ−Ｏ−、−Ｏ−ＣＯ−、−ＯＣＦ２−又は−ＣＦ２Ｏ−に置換されてもよい。ｎ１は１〜６の整数を表すが、ｎ１が２〜６の整数を表す場合、複数存在するＲ１、Ｒ２、Ｒ３、Ｒ４、Ｒ５、Ｒ６及びＲ７は同一であっても異なっていてもよい。Ｍ１は１〜６価の有機基を表すが、Ｍ１の価数はｎ１が表す数と同じ数である。）で表される化合物を１種又は２種以上含有する液晶組成物。
【請求項２】
一般式（Ｉ−ＩＶ）’として、一般式（Ｉ−Ｖ）及び一般式（Ｉ−Ｖ１）
【化３】
0005979464.tif 000096
（式中のＲＶ及びＲＶ１はそれぞれ独立して炭素原子数２〜８のアルケニル基を表す。）
で表される化合物群から選ばれる化合物を１種又は２種以上含有する請求項１に記載の液晶組成物。
【請求項３】
一般式（Ｉ）で表される化合物を２種以上含有する請求項１又は２に記載の液晶組成物。
【請求項４】
更に、一般式（ＬＣ３）〜一般式（ＬＣ５）
【化４】
0005979464.tif 000097
（式中、ＲＬＣ３１、ＲＬＣ３２、ＲＬＣ４１、ＲＬＣ４２、ＲＬＣ５１及びＲＬＣ５２はそれぞれ独立して炭素原子数１〜１５のアルキル基又は炭素原子数２〜１５のアルケニル基を表し、該基中の１つ又は２つ以上の−ＣＨ２−又は隣接していない２個以上の−ＣＨ２−はそれぞれ独立して−Ｏ−又は−Ｓ−に置換されても良く、また、ＲＬＣ３１、ＲＬＣ３２、ＲＬＣ４１、ＲＬＣ４２、ＲＬＣ５１及びＲＬＣ５２中に存在する１個又は２個以上の水素原子はそれぞれ独立してフッ素原子又は塩素原子に置換されてもよい。ＡＬＣ３１、ＡＬＣ３２、ＡＬＣ４１、ＡＬＣ４２、ＡＬＣ５１及びＡＬＣ５２はそれぞれ独立してトランス−１，４−シクロへキシレン基、１，４−フェニレン基、２−フルオロ−１，４−フェニレン基、３−フルオロ−１，４−フェニレン基、２，５−ジフルオロ−１，４−フェニレン基、３，５−ジフルオロ−１，４−フェニレン基、２，３−ジフルオロ−１，４−フェニレン基、１，４−シクロヘキセニレン基、テトラヒドロピラン−２，５−ジイル基、１，３−ジオキサン−２，５−ジイル基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表す。ＺＬＣ３１、ＺＬＣ３２、ＺＬＣ４１、ＺＬＣ４２、ＺＬＣ５１及びＺＬＣ５２はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表す。Ｚ５は−ＣＨ２−又は酸素原子を表す。ＸＬＣ４１は水素原子又はフッ素原子を表し、ｍＬＣ３１、ｍＬＣ３２、ｍＬＣ４１、ｍＬＣ４２、ｍＬＣ５１及びｍＬＣ５２はそれぞれ独立して０〜３を表し、ｍＬＣ３１＋ｍＬＣ３２、ｍＬＣ４１＋ｍＬＣ４２及びｍＬＣ５１＋ｍＬＣ５２は１、２又は３であり、ＡＬＣ３１〜ＡＬＣ５２、ＺＬＣ３１〜ＺＬＣ５２が複数存在する場合は、それらは同一であっても異なっていてもよい。）で表される化合物群から選ばれる化合物を１種又は２種以上含有する請求項１から３のいずれか１項に記載の液晶組成物。
【請求項５】
更に、一般式（ＩＩＩ）
【化５】
0005979464.tif 000098
（式中、Ｒ３３及びＲ３４はそれぞれ独立して炭素原子数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよい。Ａ３１〜Ａ３３はそれぞれ独立してトランス−１，４−シクロへキシレン基、１，４−フェニレン基、２−フルオロ−１，４−フェニレン基、３−フルオロ−１，４−フェニレン基、２，５−ジフルオロ−１，４−フェニレン基、３，５−ジフルオロ−１，４−フェニレン基、１，４−シクロヘキセニレン基、テトラヒドロピラン−２，５−ジイル基、１，３−ジオキサン−２，５−ジイル基、１，４−ビシクロ［２．２．２］オクチレン基、ナフタレン−２，６−ジイル基、デカヒドロナフタレン−２，６−ジイル基又は１，２，３，４−テトラヒドロナフタレン−２，６−ジイル基を表す。Ｚ３１及びＺ３２はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表す。ｍ３１は０、１又は２を表し、Ａ３１及びＺ３１が複数存在する場合、それらは同一であっても、異なっていてもよい。但し、一般式（ＩＩＩ）で表される化合物において、一般式（Ｉ−ＩＶ）’で表される化合物を除く。）
で表される化合物を１種又は２種以上含有する請求項１から４のいずれか１項に記載の液晶組成物。
【請求項６】
一般式（Ｉ）中のｎ１が３を表す請求項１から５のいずれか１項に記載の液晶組成物。
【請求項７】
一般式（Ｉ−ＩＶ）’で表される化合物の含有量の総量が液晶組成物において３質量％から７０質量％である請求項１から６のいずれか１項に記載に記載の液晶組成物。
【請求項８】
一般式（Ｉ）の含有量が液晶組成物において０．０１質量％から５質量％である請求項１から７のいずれか１項に液晶組成物。
【請求項９】
一般式（ＬＣ３）〜一般式（ＬＣ５）で表される化合物群から選ばれる化合物の含有量の総量が液晶組成物において１０質量％から９０質量％である請求項４から８のいずれか１項に記載の液晶組成物。
【請求項１０】
２５℃における誘電率異方性（Δε）が−２．０から−８．０の範囲であり、２０℃における屈折率異方性（Δｎ）が０．０８から０．１４の範囲であり、２０℃における粘度（η）が１０から３０ｍＰａ・ｓの範囲であり、２０℃における回転粘性（γ１）が６０から１３０ｍＰａ・ｓの範囲であり、ネマチック相−等方性液体相転移温度（Ｔｎｉ）が６０℃から１２０℃の範囲である請求項１から９のいずれか１項に記載の液晶組成物。
【請求項１１】
重合性化合物及び／又は酸化防止剤を１種又は２種以上含有する請求項１から１０のいずれか１項に記載の液晶組成物。
【請求項１２】
請求項１から１１のいずれか１項に記載の液晶組成物を用いた液晶表示素子。
【請求項１３】
請求項１から１１のいずれか１項に記載の液晶組成物を用いたアクティブマトリックス駆動用液晶表示素子。
【請求項１４】
請求項１から１１のいずれか１項に記載の液晶組成物を用いたＶＡ型、ＰＳＶＡ型、ＰＳＡ型、ＦＦＳ型、ＥＣＢ型又はＩＰＳ型の液晶表示素子。
【発明の詳細な説明】
【技術分野】
【０００１】
本発明は液晶表示材料として有用な誘電率異方性（Δε）が負の値を示すネマチック液晶組成物及びこれを用いた液晶表示素子に関する。
【背景技術】
【０００２】
液晶表示素子は、時計、電卓をはじめとして、家庭用各種電気機器、測定機器、自動車用パネル、ワープロ、電子手帳、プリンター、コンピューター、テレビ等に用いられている。液晶表示方式としては、その代表的なものにＴＮ（捩れネマチック）型、ＳＴＮ（超捩れネマチック）型、ＤＳ（動的光散乱）型、ＧＨ（ゲスト・ホスト）型、ＩＰＳ（インプレーンスイッチング）型、ＯＣＢ（光学補償複屈折）型、ＥＣＢ（電圧制御複屈折）型、ＶＡ（垂直配向）型、ＣＳＨ（カラースーパーホメオトロピック）型、あるいはＦＬＣ（強誘電性液晶）等を挙げることができる。また駆動方式としてもスタティック駆動、マルチプレックス駆動、単純マトリックス方式、ＴＦＴ（薄膜トランジスタ）やＴＦＤ（薄膜ダイオード）等により駆動されるアクティブマトリックス（ＡＭ）方式を挙げることができる。【０００３】
これらの表示方式において、ＩＰＳ型、ＥＣＢ型、ＶＡ型、あるいはＣＳＨ型等は、Δεが負の値を示す液晶材料を用いるという特徴を有する。これらの中で特にＡＭ駆動によるＶＡ型表示方式は、高速で広視野角の要求される表示素子、例えばテレビ等の用途に使用されている。【０００４】
ＶＡ型等の表示方式に用いられるネマチック液晶組成物には、低電圧駆動、高速応答及び広い動作温度範囲が要求される。すなわち、Δεが負で絶対値が大きく、低粘度であり、高いネマチック相−等方性液体相転移温度（Ｔｎｉ）が要求されている。また、屈折率異方性（Δｎ）とセルギャップ（ｄ）との積であるΔｎ×ｄの設定から、液晶材料のΔｎをセルギャップに合わせて適当な範囲に調節する必要がある。加えて液晶表示素子をテレビ等へ応用する場合においては高速応答性が重視されるため、粘度（η）の低い液晶材料が要求される。【０００５】
これまでは、Δεが負でその絶対値の大きな化合物を種々検討することにより液晶組成物の特性が改良されてきた。【０００６】
Δεが負の液晶材料として、以下のような２，３−ジフルオロフェニレン骨格を有する液晶化合物（Ａ）及び（Ｂ）（特許文献１参照）を用いた液晶組成物が開示されている。【０００７】
【化１】
0005979464.tif 000002
【０００８】
この液晶組成物は、Δεがほぼ０である化合物として液晶化合物（Ｃ）及び（Ｄ）を用いているが、この液晶組成物は、液晶テレビ等の高速応答が要求される液晶組成物においては十分に低い粘性を実現するに至っていない。【０００９】
【化２】
0005979464.tif 000003
【００１０】
一方、式（Ｅ）で表される化合物を用いた液晶組成物も既に開示されているが、上記の液晶化合物（Ｄ）を組み合わせたΔｎが小さい液晶組成物（特許文献２参照）や応答速度の改善のために液晶化合物（Ｆ）のようにアルケニル基を分子内に有する化合物（アルケニル化合物）を添加した液晶組成物（特許文献３参照）であり、高Δｎと高信頼性を両立させるには更なる検討が必要であった。【００１１】
【化３】
0005979464.tif 000004
【００１２】
また、式（Ｇ）で表される化合物を用いた液晶組成物は既に開示されている（特許文献４参照）が、この液晶組成物も上記の液晶化合物（Ｆ）のようにアルケニル化合物を含む化合物を含有した液晶組成物であるため、焼き付きや表示ムラ等の表示不良が発生し易い弊害があった。【００１３】
【化４】
0005979464.tif 000005
【００１４】
なお、アルケニル化合物を含む液晶組成物の表示不良への影響については既に開示されている（特許文献５参照）が、一般的にはアルケニル化合物の含有量が減少すると液晶組成物のηが上昇し、高速応答の達成が困難になるため、表示不良の抑制と高速応答の両立が困難であった。【００１５】
このようにΔεが負の値を示す化合物と液晶化合物（Ｃ）、（Ｄ）及び（Ｆ）を組み合わせるのみでは、高いΔｎと低いηを両立させ、なおかつ、表示不良のない又は抑制されたΔεが負の液晶組成物の開発は困難であった。【００１６】
一方、焼き付きや表示ムラ等の表示不良が発生しない、又は、発生し難い液晶組成物および液晶表示素子を得るためには、電圧保持率（ＶＨＲ）が高いことが必須であると一般的に考えられている。ＶＨＲをより高くするために、例えば、酸化防止剤、紫外線吸収剤又は光安定剤と特定の化合物とを組み合わせた液晶組成物を使用することが、特許文献７、特許文献８、特許文献９に開示されている。【００１７】
また、特許文献６において、（式１）で示される指数が大きい液晶材料を使用することでホメオトロピック液晶セルの応答速度を向上させることが開示されているが、十分とは言えるものではなかった。【００１８】
【数１】
0005979464.tif 000006
【００１９】
以上のことから、液晶テレビ等の高速応答が要求される液晶組成物においては、屈折率異方性（Δｎ）及びネマチック相−等方性液体相転移温度（Ｔｎｉ）を低下させることなく、粘度（η）を十分に小さく、回転粘性（γ１）を十分に小さく、弾性定数（Ｋ３３）を大きくすること、更に、高い電圧保持率（ＶＨＲ）が求められていた。また、これを用いた焼き付きや表示ムラ等の表示不良がない又は抑制された、表示品位の優れた応答速度の液晶表示素子が求められていた。
【先行技術文献】
【特許文献】
【００２０】
【特許文献１】特開平８−１０４８６９号
【特許文献２】欧州特許出願公開第０４７４０６２号
【特許文献３】特開２００６−３７０５４号
【特許文献４】特開２００１−３５４９６７号
【特許文献５】特開２００８−１４４１３５号
【特許文献６】特開２００６−３０１６４３号
【特許文献７】特開２００２−２５６２６７号
【特許文献８】特表２０１４−５０５７４５号
【特許文献９】特表２０１４−５０５７４６号
【発明の概要】
【発明が解決しようとする課題】
【００２１】
本発明が解決しようとする課題は、屈折率異方性（Δｎ）及びネマチック相−等方性液体相転移温度（Ｔｎｉ）を低下させることなく、粘度（η）が十分に小さく、回転粘性（γ１）が十分に小さく、弾性定数（Ｋ３３）が大きく、ＵＶ照射後の電圧保持率（ＶＨＲ（ＵＶ））が高く、絶対値が大きな負の誘電率異方性（Δε）を有する液晶組成物を提供し、更にこれを用いたＶＡ型、ＰＳＶＡ型、ＰＳＡ型、ＦＦＳ型、ＩＰＳ型又はＥＣＢ型等の表示不良がない又は抑制された、表示品位の優れた応答速度の速い液晶表示素子を提供することにある。
【課題を解決するための手段】
【００２２】
本発明者は、表示不良の抑制と高速応答の両立が望まれている一般式（Ｉ−ＩＶ）で表される化合物を含有する組成物系において、特定の化合物を組み合わせることにより前記課題を解決することができることを見出し、本発明を完成するに至った。
すなわち、本発明の液晶組成物は、一般式（Ｉ−ＩＶ）【００２３】
【化５】
0005979464.tif 000007
【００２４】
（式中、ＲＩＶ１及びＲＩＶ２は、それぞれ独立して炭素原子数１から１０のアルキル基、炭素原子数１から１０のアルコキシル基、炭素原子数２から１０のアルケニル基又は炭素原子数２から１０のアルケニルオキシ基を表し、基中に存在する１個の−ＣＨ２−又は隣接していない２個以上の−ＣＨ２−はそれぞれ独立して−Ｏ−又は−Ｓ−で置換されていても良く、また、基中に存在する１個又は２個以上の水素原子はそれぞれ独立的にフッ素原子又は塩素原子に置換されていてもよい。）で表される化合物群から選ばれる化合物を１種又は２種以上含有し、一般式（Ｉ）【００２５】
【化６】
0005979464.tif 000008
【００２６】
（式中の、Ｒ１は、水素原子、−Ｏ・、−ＯＨ、炭素原子数１〜１２のアルキル基を表し、該アルキル基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−、−ＣＯ−Ｏ−、−Ｏ−ＣＯ−、−ＯＣＦ２−又は−ＣＦ２Ｏ−に置換されてもよい。Ｒ２、Ｒ３、Ｒ４及びＲ５は、それぞれ独立して炭素原子数１〜８のアルキル基を表し、該アルキル基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−、−ＣＯ−Ｏ−、−Ｏ−ＣＯ−、−ＯＣＦ２−又は−ＣＦ２Ｏ−に置換されてもよく、Ｒ２とＲ３及び／又はＲ４とＲ５は互いに結合して環を形成してもよい。Ｒ６及びＲ７はそれぞれ独立して水素原子又は炭素原子数１〜６のアルキル基を表し、該アルキル基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−、−ＣＯ−Ｏ−、−Ｏ−ＣＯ−、−ＯＣＦ２−又は−ＣＦ２Ｏ−に置換されてもよい。ｎ１は１〜６の整数を表すが、ｎ１が２〜６の整数を表す場合、複数存在するＲ１、Ｒ２、Ｒ３、Ｒ４、Ｒ５、Ｒ６及びＲ７は同一であっても異なっていてもよい。Ｍ１は１〜６価の有機基を表すが、Ｍ１の価数はｎ１が表す数と同じ数である。）化合物を１種又は２種以上含有する液晶組成物を提供し、また、これを用いた液晶表示素子を提供する。
【発明の効果】
【００２７】
本発明の液晶組成物は、屈折率異方性（Δｎ）及びネマチック相−等方性液体相転移温度（Ｔｎｉ）を低下させることなく、粘度（η）が十分に小さく、回転粘性（γ１）が十分に小さく、弾性定数（Ｋ３３）が大きく、絶対値が大きな負の誘電率異方性（Δε）を有し、高い電圧保持率（ＶＨＲ）を有するため、これを用いたＶＡ型、ＰＳＶＡ型、ＰＳＡ型、ＦＦＳ型等の液晶表示素子は表示不良がない又は抑制された、表示品位の優れた応答速度の速いものである。
【発明を実施するための形態】
【００２８】
本発明の液晶組成物は、一般式（Ｉ−ＩＶ）で表される化合物を１種又は２種以上含有する。
【００２９】
【化７】
0005979464.tif 000009
【００３０】
一般式（Ｉ−ＩＶ）において、式中のＲＩＶ１及びＲＩＶ２は、粘度を低下させる為には、炭素原子数１〜８のアルキル基又は炭素原子数２〜８のアルケニル基であることが好ましく、炭素原子数１〜５のアルキル基又は炭素原子数２〜５のアルケニル基であることが更に好ましく、炭素原子数２〜４のアルキル基又は炭素原子数２〜４のアルケニル基であることが特に好ましい。また、直鎖状であることが好ましい。
【００３１】
本発明の液晶組成物は、一般式（Ｉ−ＩＶ）で表される化合物として一般式（Ｉ−Ｖ）及び一般式（Ｉ−Ｖ１）で表される化合物群から選ばれる化合物を１種又は２種以上含有することが好ましい。
【００３２】
【化８】
0005979464.tif 000010
【００３３】
一般式（Ｉ−Ｖ）及び一般式（Ｉ−Ｖ１）において、式中のＲＶ及びＲＶ１は、粘度を低下させる為には、炭素原子数１〜８のアルキル基又は炭素原子数２〜８のアルケニル基であることが好ましく、炭素原子数１〜５のアルキル基又は炭素原子数２〜５のアルケニル基であることが更に好ましく、炭素原子数２〜４のアルキル基又は炭素原子数２〜４のアルケニル基であることが特に好ましい。また、直鎖状であることが好ましい。更に詳述すると、ＲＶは炭素原子数２のアルケニル基であることが好ましく、ＲＶ１は炭素原子数３のアルケニル基であることが好ましい。すなわち、一般式（Ｉ−Ｖ）及び一般式（Ｉ−Ｖ１）の側鎖は左側と右側が同じであることも好ましい。粘度を低下させるためにはＲＶ又はＲＶ１はアルケニル基であることが好ましい。
【００３４】
一般式（Ｉ−Ｖ）及び一般式（Ｉ−Ｖ１）で表される化合物のうちいずれか一方を少なくとも１種以上含有してもよいし、一般式（Ｉ−Ｖ）及び一般式（Ｉ−Ｖ１）で表される化合物の両方をそれぞれ１種以上含有してもよい。更に具体的には、低い粘度又は低い回転粘性を得るためには一般式（Ｉ−Ｖ）をより多く含有することが好ましく、大きな弾性定数を得るためには一般式（Ｉ−Ｖ１）をより多く含有することが好ましく、応答速度の速い液晶表示素子を得るためには、これらを同時にできる限り多く含有することが好ましい。
【００３５】
また、一般式（Ｉ−ＩＶ）で表される化合物として以下の式（Ｉ−ＩＶ−１）から式（Ｉ−ＩＶ−６）で表される化合物を含有することが好ましい。
【００３６】
【化９】
0005979464.tif 000011
【００３７】
液晶組成物において、一般式（Ｉ−ＩＶ）で表される化合物群から選ばれる化合物を３から７０質量％含有することが好ましく、１０から７０質量％であることが好ましく、２０から６０質量％であることが更に好ましく、２０から５０質量％であることが特に好ましい。更に詳述すると、低い粘度又は低い回転粘性を得るにはその含有量は２５から５５質量％が好ましいが、低温における析出の抑制を重視する場合にはその含有量は３から４０質量％が好ましい。
【００３８】
より具体的には、一般式（Ｉ−ＩＶ）で表される化合物の含有量は、組成物中に下限値として、１質量％（以下組成物中の％は質量％を表す。）以上含有することが好ましく、２％以上含有することが好ましく、５％以上含有することが好ましく、８％以上含有することが好ましく、１０％以上含有することが好ましく、１３％以上含有することが好ましく、１５％以上含有することが好ましく、１８％以上含有することが好ましく、２０％以上含有することが好ましく、２３％以上含有することが好ましく、２５％以上含有することが好ましく、２８％以上含有することが好ましく、３０％以上含有することが好ましく、３３％以上含有することが好ましく、３５％以上含有することが好ましく、４０％以上含有することが好ましく、４５％以上含有することが好ましく、５０％以上含有することが好ましい。また、上限値として、８０％以下含有することが好ましく、７０％以下含有することが好ましく、７０％以下含有することが好ましく、６５％以下含有することが好ましく、６０％以下含有することが好ましく、５８％以下含有することが好ましく、５５％以下含有することが好ましく、５３％以下含有することが好ましく、５０％以下含有することが好ましく、４８％以下含有することが好ましく、４５％以下含有することが好ましく、４３％以下含有することが好ましく、４０％以下含有することが好ましく、３８％以下含有することが好ましく、３５％以下含有することが好ましく、３３％以下含有することが好ましく、３０％以下含有することが好ましい。
【００３９】
本発明の液晶組成物は、一般式（Ｉ）で表される化合物を少なくとも１種以上含有する。
【００４０】
【化１０】
0005979464.tif 000012
【００４１】
一般式（Ｉ）において、Ｒ１は光劣化防止能を高めるには水素原子、−Ｏ・、−ＯＨであることが好ましく、水素原子又は−ＯＨであることが更に好ましく、水素原子が特に好ましい。また、液晶組成物との相溶性を高めるためには炭素原子数１〜１２の無置換のアルキル基、炭素原子数１〜１２のアルコキシ基又は炭素原子数３〜１２のアルケニル基であることが好ましく、炭素原子数１〜８の無置換のアルキル基、炭素原子数１〜８のアルコキシ基又は炭素原子数３〜８のアルケニル基であることが好ましく、炭素原子数１〜４の無置換のアルキル基、炭素原子数１〜４のアルコキシ基又は炭素原子数３又は４のアルケニル基であることが更に好ましい。また、直鎖状であることが好ましい。
Ｒ２，Ｒ３，Ｒ４及びＲ５はそれぞれ独立して炭素原子数１〜４のアルキル基であることが好ましく、無置換のアルキル基であることが好ましく、直鎖状であることが好ましい。Ｒ２，Ｒ３，Ｒ４及びＲ５のいずれか１個以上がメチル基であることが更に好ましく、Ｒ２，Ｒ３，Ｒ４及びＲ５の全てがメチル基を表すことが特に好ましい。また、Ｒ２とＲ３，及び／又はＲ４とＲ５は互いに結合して環構造を形成してもよい。
【００４２】
Ｒ６及びＲ７は水素原子又は炭素原子数１〜４のアルキル基であることが好ましく、製造の容易さから水素原子であることが特に好ましい。
【００４３】
ｎ１は１〜６の整数を表し、Ｍ１は１〜６価の有機基を表し、Ｍ１の価数はｎ１が表す数と同じ数であるが、ｎ１は３であり、Ｍ１は３価の有機基であることが好ましい。
【００４４】
ｎ１は３を表す場合、Ｍ１は一般式（Ｉ−Ｍ）
【００４５】
【化１１】
0005979464.tif 000013
【００４６】
（式中の、Ｚ１、Ｚ２及びＺ３はそれぞれ独立して−Ｏ−、−Ｓ−、−ＣＨ＝ＣＨ−、−Ｃ≡Ｃ−、−ＣＯ−、−ＣＯ−Ｏ−、−Ｏ−ＣＯ−、−ＯＣＦ２−、−ＣＦ２Ｏ−、−ＮＨ−又は単結合を表す。
Ｓｐ１、Ｓｐ２及びＳｐ３はそれぞれ独立して単結合又は炭素原子数１〜１０のアルキレン基を表し、該アルキレン基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−、−ＣＯ−Ｏ−、−Ｏ−ＣＯ−、−ＯＣＦ２−又は−ＣＦ２Ｏ−に置換されてもよい。
Ａは
【００４７】
【化１２】
0005979464.tif 000014
【００４８】
（式中の、Ｒ８は、水素原子、−ＯＨ又は炭素原子数１〜１０のアルキル基を表し、該アルキル基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−Ｏ−、−Ｏ−ＣＯ−に置換されてもよい。また、環状構造中の水素原子はハロゲン原子又はシアノ基で置換されていてもよい。）
から選ばれる基を表す。）
で表される構造であることが、液晶組成物との相溶性および保存安定性を高めるためには好ましい。
【００４９】
ここで、製造の容易さ、および原料の入手容易さより、Ｚ１、Ｚ２及びＺ３の少なくとも１個以上は−Ｏ−、−ＣＯ−Ｏ−又は単結合を表すことが好ましく、Ｚ１、Ｚ２及びＺ３の全てが−Ｏ−、−ＣＯ−Ｏ−又は単結合を表すことが特に好ましい。また、Ｓｐ１、Ｓｐ２及びＳｐ３は、単結合又は炭素原子数１〜１０のアルキレン基を表すことが好ましく、単結合又は炭素原子数１〜８のアルキレン基を表すことが好ましく、単結合又は炭素原子数１〜４のアルキレン基を表すことがより好ましい。該アルキレン基は無置換であるか、又はアルキレン基中に存在する１個又は２個以上の−ＣＨ２−はそれぞれ独立して−Ｏ−、−ＣＯ−、−ＣＯ−Ｏ−又は−Ｏ−ＣＯ−に置換されていることが好ましく、無置換であることがより好ましい。具体的には、Ｓｐ１、Ｓｐ２及びＳｐ３は、−ＣＯ−、−ＣＨ２−ＣＯ−、−ＣＨ２−ＣＨ２−ＣＯ−、−ＣＨ２−Ｏ−、−ＣＨ２−ＣＨ２−Ｏ−、−ＣＨ２−ＣＨ２−ＣＨ２−Ｏ−、−ＣＨ２−Ｏ−ＣＯ−、−ＣＨ２−ＣＨ２−Ｏ−ＣＯ−、−ＣＨ２−ＣＨ２−ＣＨ２−Ｏ−ＣＯ−、炭素原子数１〜４の無置換のアルキレン基又は単結合であることが特に好ましい。
【００５０】
また、−Ｓｐ１−Ｚ１−、−Ｓｐ２−Ｚ２−及び−Ｓｐ２−Ｚ２−は、それぞれ独立して−ＣＯ−Ｏ−、−ＣＨ２−ＣＯ−Ｏ−、−ＣＨ２−ＣＨ２−ＣＯ−Ｏ−、−ＣＨ２−ＣＨ２−−ＣＨ２−ＣＯ−Ｏ−、−ＣＨ２−Ｏ−、−ＣＨ２−ＣＨ２−Ｏ−、−ＣＨ２−ＣＨ２−ＣＨ２−Ｏ−、−ＣＨ２−Ｏ−ＣＯ−Ｏ−、−ＣＨ２−ＣＨ２−Ｏ−ＣＯ−Ｏ−又は−ＣＨ２−ＣＨ２−ＣＨ２−Ｏ−ＣＯ−Ｏ−であることが好ましく、−ＣＯ−Ｏ−、−ＣＨ２−ＣＯ−Ｏ−又は−ＣＨ２−ＣＨ２−ＣＯ−Ｏ−であることがより好ましい。
【００５１】
Ａは
【００５２】
【化１３】
0005979464.tif 000015
【００５３】
（式中の、Ｒ８は、水素原子、−ＯＨ又は炭素原子数１〜１０のアルキル基を表し、該アルキル基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−Ｏ−又は−Ｏ−ＣＯ−に置換されてもよい。）で表される構造であることが、液晶組成物との相溶性および保存安定性を高めるためにはより好ましい。ここで、製造の容易さ、および原料の入手容易さより、Ｒ８は、水素原子、−ＯＨ、炭素原子数２〜１０のアルキル基、−Ｏ−ＣＯ−Ｒ９（Ｒ９は炭素原子数１〜９のアルキル基を表す）が好ましく、水素原子を表すことが特に好ましい。
【００５４】
一般式（Ｉ）としてｎ１が３を表す化合物は、以下の一般式（Ｉ−ａ）で表される化合物であることが好ましい。
【００５５】
【化１４】
0005979464.tif 000016
【００５６】
（式中の、Ｒ１、Ｒ２、Ｒ３、Ｒ４、Ｒ５、Ｒ６及びＲ７はそれぞれ独立的に一般式（Ｉ）中のＲ１、Ｒ２、Ｒ３、Ｒ４、Ｒ５、Ｒ６及びＲ７と同じ意味を表す。Ａは一般式（Ｉ−Ｍ）中のＡと同じ意味を表す。ＺＩ１は−Ｏ−、−Ｓ−、−ＣＯ−、−ＣＯ−Ｏ−、−Ｏ−ＣＯ−、−ＮＨ−及び単結合を表す。ＳｐＩ１は単結合又は炭素原子数１〜１０のアルキレン基を表す。複数存在するＲ１、Ｒ２、Ｒ３、Ｒ４、Ｒ５、Ｒ６、Ｒ７、ＺＩ１及びＳｐＩ１は同一であっても異なっていてもよい。）
ＺＩ１は−Ｏ−、−ＣＯ−Ｏ−、単結合を表すことが好ましい。ＳｐＩ１は単結合又は炭素原子数１〜４の無置換のアルキル基を表すことが好ましく、直鎖状であることが好ましい。
【００５７】
また、一般式（Ｉ）としてｎ１が３を表す化合物は、一般式（Ｉ−ａ．１）で表される化合物であることが好ましい。
【００５８】
【化１５】
0005979464.tif 000017
【００５９】
（式中、ＲＨ３、ＲＨ４及びＲＨ５は、それぞれ独立して一般式（Ｉ）中のＲ１と同じ意味を表す。ｎＨ１及びｎＨ２はそれぞれ独立して０から４の整数を表す。）
一般式（Ｉ−ａ．１）中、ＲＨ３、ＲＨ４及びＲＨ５は、水素原子であることが特に好ましい。アルキル基である場合は炭素原子数１から８であることが好ましく、炭素原子数１から５であることが好ましく、炭素原子数１から３であることが好ましく、炭素原子数１であることが更に好ましい。
【００６０】
本発明の一般式（Ｉ）に示す化合物の好ましい化合物の具体例を以下に示すが、本発明はこれらに限定されるものではない。
【００６１】
一般式（Ｉ）としてｎ１が３を表す化合物は、一般式（Ｉ−ａ１）〜（Ｉ−ａ１４）で表される化合物が特に好ましい。
【００６２】
【化１６】
0005979464.tif 000018
【００６３】
【化１７】
0005979464.tif 000019
【００６４】
（式中のＲ１１、Ｒ１２及びＲ１３は、それぞれ独立して一般式（Ｉ）中のＲ１と同じ意味を表す。）
より具体的には、一般式（Ｉ−ａ１−１）〜一般式（Ｉ−ａ６−１）で表される化合物が好ましい。
【００６５】
【化１８】
0005979464.tif 000020
【００６６】
また、一般式（Ｉ）で表される化合としては、以下の一般式（Ｉ−１）で表される化合物であることが好ましい。
【００６７】
【化１９】
0005979464.tif 000021
【００６８】
一般式（Ｉ−１）中、ＲＨＳは、それぞれ独立的に水素原子又は炭素原子数１から１０のアルキル基を表すが、水素原子であることが特に好ましい。アルキル基である場合は炭素原子数１から８であることが好ましく、炭素原子数１から５であることが好ましく、炭素原子数１から３であることが好ましく、炭素原子数１であることが更に好ましい。ＲＨＳが複数存在する場合、それらは同一であっても異なっていてもよい。
【００６９】
ＭＨＳはｎＨＳが１を表す場合炭素原子数１から１５のアルキル基を表し、ｎＨＳが２から６の整数を表す場合炭素原子数１から１５のアルキレン基を表し、ＭＨＳ中に存在する１個以上の−ＣＨ２−は−Ｏ−、−ＣＨ＝ＣＨ−、−Ｃ≡Ｃ−、−ＣＯ−、−ＯＣＯ−、−ＣＯＯ−、トランス−１，４−シクロへキシレン基、１，４−フェニレン基、ナフタレン−２，６−ジイル基で置換されてもよいが、液晶組成物へ与える粘性や自身の揮発性を考慮すると、ＭＨＳは炭素原子数２から１０のアルキル基又はアルキレン基が好ましく、炭素原子数２から８のアルキル基又はアルキレン基が好ましく、炭素原子数４から８のアルキル基又はアルキレン基が好ましく、炭素原子数６又は８のアルキル基又はアルキレン基が好ましい。ＭＨＳは直鎖状であっても分岐していてもよい。
【００７０】
ｎＨＳは１から６の整数を表すが、２から４であることが好ましい。
【００７１】
ｎＨＳが１を表す場合、一般式（Ｉ−１）で表される化合物は、一般式（Ｉ−１１）又は一般式（Ｉ−１２）で表される化合物であることが好ましい。
【００７２】
【化２０】
0005979464.tif 000022
【００７３】
（式中、ＲＨ１１は、それぞれ独立的に水素原子又は炭素原子数１から１０のアルキル基を表し、Ｍは炭素原子数１から１３のアルキレン基を表す。）
【００７４】
【化２１】
0005979464.tif 000023
【００７５】
（式中、ＲＨ１２及びＲ１１３は、それぞれ独立的に水素原子又は炭素原子数１から１０のアルキル基を表す。）
ｎＨＳが２を表す場合、一般式（Ｉ−１）で表される化合物は、一般式（Ｉ−２）で表される化合物であることが好ましい。
【００７６】
【化２２】
0005979464.tif 000024
【００７７】
（式中、ＲＨ１及びＲＨ２は、それぞれ独立的に水素原子又は炭素原子数１から１０のアルキル基を表し、Ｍは炭素原子数１から１５のアルキレン基を表すが、Ｍ中に存在する１個以上の−ＣＨ２−は−Ｏ−、−ＣＨ＝ＣＨ−、−Ｃ≡Ｃ−、−ＣＯ−、−ＯＣＯ−、−ＣＯＯ−、トランス−１，４−シクロへキシレン基、１，４−フェニレン基、ナフタレン−２，６−ジイル基で置換されてもよい。）
一般式（Ｉ−２）中、ＲＨ１及びＲＨ２は、水素原子であることが特に好ましい。アルキル基である場合は炭素原子数１から８であることが好ましく、炭素原子数１から５であることが好ましく、炭素原子数１から３であることが好ましく、炭素原子数１であることが更に好ましい。
一般式（Ｉ−２）中、Ｍは炭素原子数１から１５のアルキレン基を表すが、液晶組成物へ与える粘性や自身の揮発性を考慮すると、Ｍは炭素原子数２から１０のアルキレンが好ましく、炭素原子数４から８のアルキレンが好ましく、炭素原子数６又は８のアルキレンが好ましい。
具体的には、一般式（Ｉ−２４）、一般式（Ｉ−２６）及び一般式（Ｉ−２８）で表される化合物が挙げられる。これらの式中のＲＨ１及びＲＨ２は先述のとおりである。
【００７８】
【化２３】
0005979464.tif 000025
【００７９】
更に詳述すると、一般式（Ｉ−２４Ｈ）、一般式（Ｉ−２６Ｈ）及び一般式（Ｉ−２８Ｈ）で表される化合物が挙げられるが、一般式（Ｉ−２８Ｈ）で表されるビス（２，２，６，６，−テトラメチル−４−ピペリジル）セバケートが最も適切である。
【００８０】
【化２４】
0005979464.tif 000026
【００８１】
また、ｎＨＳが３から６の整数を表す場合、一般式（Ｉ−１）で表される化合物は、一般式（Ｉ−３）で表される化合物であることが好ましい。一般式（Ｉ−３）で表される化合物は有効アミン濃度が高いため、より効果的に作用する化合物である。また、一般式（Ｉ−１）で表される化合物において、分子量の小さいものは、液晶表示素子中の配向膜に吸着してしまい、表示ムラを誘発するケースが多いが、一般式（Ｉ−３）で表される化合物は分子量が大きくなるため、表示ムラの誘発を防止することができる。
【００８２】
【化２５】
0005979464.tif 000027
【００８３】
（式中、ＲＨ３、ＲＨ４及びＲＨ５は、それぞれ独立的に水素原子又は炭素原子数１から１０のアルキル基を表す。ｎＨ１及びｎＨ２はそれぞれ独立的に０又は１を表す。ｎＨ３は１から４の整数を表す。ｎＨ３が２，３又は４であり、ＲＨ５が複数存在する場合は、それらは同一であっても異なっていてもよい。）
一般式（Ｉ−３）中、ＲＨ３、ＲＨ４及びＲＨ５は、水素原子であることが特に好ましい。アルキル基である場合は炭素原子数１から８であることが好ましく、炭素原子数１から５であることが好ましく、炭素原子数１から３であることが好ましく、炭素原子数１であることが更に好ましい。
【００８４】
一般式（Ｉ−３）中、ｎＨ３は１を表すことが好ましい。具体的には、前記一般式（Ｉ−ａ１）〜（Ｉ−ａ６）で表される化合物が挙げられる。  また、一般式（Ｉ−３）中、ｎＨ３は２を表すことが好ましい。具体的には、一般式（Ｉ−３１）及び一般式（Ｉ−３２）で表される化合物が挙げられる。これらの式中のＲＨ３、ＲＨ４及びＲＨ５は先述のとおりである。
【００８５】
【化２６】
0005979464.tif 000028
【００８６】
【化２７】
0005979464.tif 000029
【００８７】
より具体的には、一般式（Ｉ−３２Ｈ）で表される化合物が好ましい。
【００８８】
【化２８】
0005979464.tif 000030
【００８９】
なお、一般式（Ｉ）で表される化合物は、ヘテロ原子同士が直接結合する構造を含まない。
【００９０】
液晶組成物において、一般式（Ｉ）で表される化合物を２種以上含有することが好ましい。具体的には、一般式（Ｉ−２）、一般式（Ｉ−３１）、一般式（Ｉ−３２）、一般式（Ｉ−ａ）で表される化合物群から選択される化合物を２種以上含有することが好ましく、一般式（Ｉ−２）及び一般式（Ｉ−３１）、一般式（Ｉ−２）及び一般式（Ｉ−３２）、一般式（Ｉ−２）及び一般式（Ｉ−ａ）、一般式（Ｉ−３１）及び一般式（Ｉ−ａ）、一般式（Ｉ−３２）及び一般式（Ｉ−ａ）から選ばれる組み合わせから選択される化合物を含有することが好ましい。
【００９１】
液晶組成物において、一般式（Ｉ）で表される化合物を、組成物中に下限値として、０．０１％以上含有することが好ましく、０．０２％以上含有することが好ましく、０．０３％以上含有することが好ましく、０．０５％以上含有することが好ましく、０．０７％以上含有することが好ましく、０．１％以上含有することが好ましく、０．１５％以上含有することが好ましく、０．２％以上含有することが好ましく、０．２５％以上含有することが好ましく、０．３％以上含有することが好ましく、０．５％以上含有することが好ましく、１％以上含有することが好ましい。また、上限値として５％以下含有することが好ましく、３％以下含有することが好ましく、１％以下含有することが好ましく、０．５％以下含有することが好ましく、０．４５％以下含有することが好ましく、０．４％以下含有することが好ましく、０．３５％以下含有することが好ましく、０．３％以下含有することが好ましく、０．２５％以下含有することが好ましく、０．２％以下含有することが好ましく、０．１５％以下含有することが好ましく、０．１％以下含有することが好ましく、０．０７％以下含有することが好ましく、０．０５％以下含有することが好ましく、０．０３％以下含有することが好ましい。
【００９２】
より具体的には、０．０１から５質量％含有することが好ましく、０．０１から０．３質量％であることが好ましく、０．０２から０．３質量％であることが更に好ましく、０．０５から０．２５質量％であることが特に好ましい。更に詳述すると、低温における析出の抑制を重視する場合にはその含有量は０．０１から０．１質量％が好ましい。
【００９３】
本発明の液晶組成物は、一般式（ＬＣ３）〜一般式（ＬＣ５）で表される化合物を１種又は２種以上含有することが好ましい。
【００９４】
【化２９】
0005979464.tif 000031
【００９５】
（式中、ＲＬＣ３１、ＲＬＣ３２、ＲＬＣ４１、ＲＬＣ４２、ＲＬＣ５１及びＲＬＣ５２はそれぞれ独立して炭素原子数１〜１５のアルキル基又は炭素原子数２〜１５のアルケニル基を表し、該基中の１つ又は２つ以上の−ＣＨ２−又は隣接していない２個以上の−ＣＨ２−はそれぞれ独立して−Ｏ−又は−Ｓ−に置換されても良く、また、ＲＬＣ３１、ＲＬＣ３２、ＲＬＣ４１、ＲＬＣ４２、ＲＬＣ５１及びＲＬＣ５２中に存在する１個又は２個以上の水素原子はそれぞれ独立してフッ素原子又は塩素原子に置換されてもよい。ＡＬＣ３１、ＡＬＣ３２、ＡＬＣ４１、ＡＬＣ４２、ＡＬＣ５１及びＡＬＣ５２はそれぞれ独立してトランス−１，４−シクロへキシレン基、１，４−フェニレン基、２−フルオロ−１，４−フェニレン基、３−フルオロ−１，４−フェニレン基、２，５−ジフルオロ−１，４−フェニレン基、３，５−ジフルオロ−１，４−フェニレン基、２，３−ジフルオロ−１，４−フェニレン基、１，４−シクロヘキセニレン基、テトラヒドロピラン−２，５−ジイル基、１，３−ジオキサン−２，５−ジイル基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表す。ＺＬＣ３１、ＺＬＣ３２、ＺＬＣ４１、ＺＬＣ４２、ＺＬＣ５１及びＺＬＣ５２はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表す。Ｚ５は−ＣＨ２−又は酸素原子を表す。ＸＬＣ４１は水素原子又はフッ素原子を表し、ｍＬＣ３１、ｍＬＣ３２、ｍＬＣ４１、ｍＬＣ４２、ｍＬＣ５１及びｍＬＣ５２はそれぞれ独立して０〜３を表し、ｍＬＣ３１＋ｍＬＣ３２、ｍＬＣ４１＋ｍＬＣ４２及びｍＬＣ５１＋ｍＬＣ５２は１、２又は３であり、ＡＬＣ３１〜ＡＬＣ５２、ＺＬＣ３１〜ＺＬＣ５２が複数存在する場合は、それらは同一であっても異なっていてもよい。）
一般式（ＬＣ３）〜一般式（ＬＣ５）で表される化合物は、誘電率異方性（Δε）が負でその絶対値が３よりも大きな化合物であることが好ましい。
【００９６】
一般式（ＬＣ３）〜一般式（ＬＣ５）において、ＲＬＣ３１、ＲＬＣ４１、ＲＬＣ５１は、それぞれ独立して、炭素原子数１〜７のアルキル基、炭素原子数１から７のアルコキシル基、炭素原子数２から７のアルケニル基、炭素原子数２から７のアルケニルオキシ基が好ましく、炭素原子数１から５のアルキル基、炭素原子数１から５のアルコキシル基、炭素原子数２から５のアルケニル基又は炭素原子数２から５のアルケニルオキシ基がより好ましく、炭素原子数１から５のアルキル基又は炭素原子数２から５のアルケニル基が更に好ましく、炭素原子数２から５のアルキル基又は炭素原子数２から３のアルケニル基が更に好ましく、炭素原子数３のアルケニル基（プロペニル基）が特に好ましい。ＲＬＣ３２、ＲＬＣ４２、ＲＬＣ５２は、それぞれ独立して、炭素原子数１から７のアルキル基、炭素原子数１から７のアルコキシル基、炭素原子数２から７のアルケニル基、炭素原子数２から７のアルケニルオキシ基が好ましく、炭素原子数１から５のアルキル基、炭素原子数１から５のアルコキシル基、炭素原子数２から５のアルケニル基又は炭素原子数２から５のアルケニルオキシ基がより好ましく、炭素原子数１から４のアルコキシル基が更に好ましい。ＲＬＣ３１、ＲＬＣ３２、ＲＬＣ４１、ＲＬＣ４２、ＲＬＣ５１及びＲＬＣ５２がアルケニル基の場合、式（Ｒ１）から式（Ｒ５）のいずれかで表される基から選ばれることが好ましい。（各式中の黒点は環との連結点を表す。）
【００９７】
【化３０】
0005979464.tif 000032
【００９８】
ＡＬＣ３１、ＡＬＣ３２、ＡＬＣ４１、ＡＬＣ４２、ＡＬＣ５１及びＡＬＣ５２はそれぞれ独立して１，４−フェニレン基、トランス−１，４−シクロヘキシレン基を表すことが好ましい。
【００９９】
ＺＬＣ３１〜ＺＬＣ５１はそれぞれ独立して単結合、−ＣＨ２Ｏ−、−ＣＯＯ−、−ＯＣＯ−、−ＣＨ２ＣＨ２−、−ＣＦ２Ｏ−、−ＯＣＦ２−又は−ＯＣＨ２−が好ましい。
【０１００】
ｍＬＣ３１、ｍＬＣ３２、ｍＬＣ４１、ｍＬＣ４２、ｍＬＣ５１及びｍＬＣ５２はそれぞれ独立して１又は２を表すことが好ましい。
【０１０１】
一般式（ＬＣ３）として、以下の一般式（ＩＩ−１）で表される化合物を含有することが好ましい。
【０１０２】
【化３１】
0005979464.tif 000033
【０１０３】
（式中、Ｒ２１及びＲ２２は、それぞれ独立して炭素原子数１から１０のアルキル基、炭素原子数１から１０のアルコキシル基、炭素原子数２から１０のアルケニル基又は炭素原子数２から１０のアルケニルオキシ基を表し、Ｒ２１及びＲ２２中に存在する１個の−ＣＨ２−又は隣接していない２個以上の−ＣＨ２−はそれぞれ独立して−Ｏ−又は−Ｓ−に置換されても良く、また、Ｒ２１及びＲ２２中に存在する１個又は２個以上の水素原子はそれぞれ独立してフッ素原子又は塩素原子に置換されてもよい。Ａ２１は、トランス−１，４−シクロへキシレン基、１，４−フェニレン基、２−フルオロ−１，４−フェニレン基、３−フルオロ−１，４−フェニレン基、２，５−ジフルオロ−１，４−フェニレン基、３，５−ジフルオロ−１，４−フェニレン基、２，３−ジフルオロ−１，４−フェニレン基、１，４−シクロヘキセニレン基、テトラヒドロピラン−２，５−ジイル基、１，３−ジオキサン−２，５−ジイル基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表す。Ｚ２１は−ＯＣＨ２−、−ＣＨ２Ｏ−、−ＣＦ２Ｏ−、−ＯＣＦ２−、−ＣＨ２ＣＨ２−又は−ＣＦ２ＣＦ２−を表す。Ｚ２２は−ＯＣＨ２−、−ＣＨ２Ｏ−、−ＣＦ２Ｏ−、−ＯＣＦ２−、−ＣＨ２ＣＨ２−、−ＣＦ２ＣＦ２−又は単結合を表すが、Ｒ２１と直接結合するＺ２２は単結合を表す。ｍ２１は１、２又は３を表し、Ａ２１及びＺ２２が複数存在する場合、それらは同一であっても、異なっていてもよい。）で表される化合物を１種又は２種以上含有することが好ましい。  一般式（ＩＩ−１）で表される化合物は、誘電率異方性（Δε）が負でその絶対値が３よりも大きな化合物であることが好ましい。
【０１０４】
一般式（ＩＩ−１）中、Ｒ２１は、炭素原子数１から５のアルキル基、炭素原子数１から５のアルコキシル基、炭素原子数２から５のアルケニル基又は炭素原子数２から５のアルケニルオキシ基が好ましく、炭素原子数１から５のアルキル基又は炭素原子数２から５のアルケニル基が更に好ましく、炭素原子数２から５のアルキル基又は炭素原子数２から３のアルケニル基が更に好ましく、炭素原子数３のアルケニル基（プロペニル基）が特に好ましい。Ｒ２２は、炭素原子数１から５のアルキル基、炭素原子数１から５のアルコキシル基、炭素原子数２から５のアルケニル基又は炭素原子数２から５のアルケニルオキシ基が好ましく、炭素原子数１から４のアルコキシル基が更に好ましい。
Ｒ２１、及びＲ２２がアルケニル基の場合、式（Ｒ１）から式（Ｒ５）のいずれかで表される基から選ばれることが好ましい。（各式中の黒点は環との連結点を表す。）
【０１０５】
【化３２】
0005979464.tif 000034
【０１０６】
一般式（ＩＩ−１）中、Ａ２１はトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すが、トランス−１，４−シクロへキシレン基又は１，４−フェニレン基が好ましい。
Ｚ２１は、−ＯＣＨ２−、−ＣＨ２Ｏ−、−ＣＦ２Ｏ−、−ＯＣＦ２−、−ＣＨ２ＣＨ２−又は−ＣＦ２ＣＦ２−を表すが、−ＣＨ２Ｏ−、−ＣＦ２Ｏ−、−ＣＨ２ＣＨ２−、又は−ＣＦ２ＣＦ２が好ましく、−ＣＨ２Ｏ−、又は−ＣＨ２ＣＨ２−が更に好ましく、−ＣＨ２Ｏ−が特に好ましい。
Ｚ２２は、−ＯＣＨ２−、−ＣＨ２Ｏ−、−ＣＦ２Ｏ−、−ＯＣＦ２−、−ＣＨ２ＣＨ２−、−ＣＦ２ＣＦ２−又は単結合を表すが、−ＣＨ２Ｏ−、−ＣＦ２Ｏ−、−ＣＨ２ＣＨ２−、−ＣＦ２ＣＦ２−又は単結合が好ましく、−ＣＨ２Ｏ−、−ＣＨ２ＣＨ２−又は単結合が更に好ましく、−ＣＨ２Ｏ−又は単結合が特に好ましい。但し、Ｒ２１と直接結合するＺ２２は、単結合を表す
ｍ２１は１、２又は３を表し、Ａ２１及びＺ２２が複数存在する場合、それらは同一であっても、異なっていてもよい。）
一般式（ＩＩ−１）で表される化合物は、一般式（ＩＩ−１Ａ）又は一般式（ＩＩ−１Ｂ）で表される化合物であることが好ましい。
【０１０７】
【化３３】
0005979464.tif 000035
【０１０８】
（式中、Ｒ２１、Ｒ２２、Ａ２１及びＺ２１は、それぞれ独立的に一般式（ＩＩ−１）におけるＲ２１、Ｒ２２、Ａ２１及びＺ２１と同じ意味を表す。）
【０１０９】
【化３４】
0005979464.tif 000036
【０１１０】
（式中、Ｂ２１はトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表す。Ｒ２１、Ｒ２２、Ａ２１及びＺ２１は、それぞれ独立的に一般式（ＩＩ−１）におけるＲ２１、Ｒ２２、Ａ２１及びＺ２１と同じ意味を表す。）
一般式（ＩＩ−１Ａ）で表される化合物としては、下記一般式（ＩＩ−１Ａ−１）〜一般式（ＩＩ−１Ａ−４）で表される化合物が好ましく、一般式（ＩＩ−１Ａ−１）で表される化合物、及び一般式（ＩＩ−１Ａ−４）で表される化合物であることがより好ましく、一般式（ＩＩ−１Ａ−１）で表される化合物が更に好ましい。
【０１１１】
【化３５】
0005979464.tif 000037
【０１１２】
（式中、Ｒ２１及びＲ２２は、それぞれ独立的に一般式（ＩＩ−１）におけるＲ２１及びＲ２２と同じ意味を表す。）
一般式（ＩＩ−１Ｂ）で表される化合物としては、下記一般式（ＩＩ−１Ｂ−１）〜一般式（ＩＩ−１Ｂ−６）で表される化合物であることが好ましく、一般式（ＩＩ−１Ｂ−１）、一般式（ＩＩ−１Ｂ−３）で表される化合物、及び一般式（ＩＩ−１Ｂ−６）で表される化合物であることがより好ましく、一般式（ＩＩ−１Ｂ−１）で表される化合物、及び一般式（ＩＩ−１Ｂ−３）で表される化合物であることが更に好ましい。
【０１１３】
【化３６】
0005979464.tif 000038
【０１１４】
（式中、Ｒ２１及びＲ２２は、それぞれ独立的に一般式（ＩＩ−１）におけるＲ２１及びＲ２２と同じ意味を表す。）
本発明の液晶組成物は、一般式（ＩＩ−１Ａ）及び一般式（ＩＩ−１Ｂ）で表される化合物のうちいずれか一方を少なくとも１種以上含有してもよいし、一般式（ＩＩ−１Ａ）及び一般式（ＩＩ−１Ｂ）で表される化合物の両方をそれぞれ１種以上含有してもよい。本発明の液晶組成物は、一般式（ＩＩ−１Ａ）及び一般式（ＩＩ−１Ｂ）で表される化合物を１種又は２種以上含有することが好ましく、２種から１０種含有することがより好ましい。
【０１１５】
更に詳述すると、一般式（ＩＩ−１Ａ）及び一般式（ＩＩ−１Ｂ）は一般式（ＩＩ−１Ａ−１）及び一般式（ＩＩ−１Ｂ−１）で表される化合物群から選ばれる化合物を１種又は２種以上含有することが好ましく、一般式（ＩＩ−１Ａ−１）で表される化合物及び一般式（ＩＩ−１Ｂ−１）で表される化合物の組み合わせであることがより好ましい。
【０１１６】
一般式（ＩＩ−１）で表される化合物の含有量は１０から９０質量％であることが好ましく、２０から８０質量％が更に好ましく、２０から７０質量％が更に好ましく、２０から６０質量％が更に好ましく、２０から５５質量％が更に好ましく、２５から５５質量％が更に好ましく、３０から５５質量％が特に好ましい。
【０１１７】
より具体的には、一般式（ＩＩ−１）で表される化合物の含有量は、組成物中に下限値として、１質量％（以下組成物中の％は質量％を表す。）以上含有することが好ましく、５％以上含有することが好ましく、１０％以上含有することが好ましく、１３％以上含有することが好ましく、１５％以上含有することが好ましく、１８％以上含有することが好ましく、２０％以上含有することが好ましく、２３％以上含有することが好ましく、２５％以上含有することが好ましく、２８％以上含有することが好ましく、３０％以上含有することが好ましく、３３％以上含有することが好ましく、３５％以上含有することが好ましく、３８％以上含有することが好ましく、４０％以上含有することが好ましい。また、上限値として、９５％以下含有することが好ましく、９０％以下含有することが好ましく、８８％以下含有することが好ましく、８５％以下含有することが好ましく、８３％以下含有することが好ましく、８０％以下含有することが好ましく、７８％以下含有することが好ましく、７５％以下含有することが好ましく、７３％以下含有することが好ましく、７０％以下含有することが好ましく、６８％以下含有することが好ましく、６５％以下含有することが好ましく、６３％以下含有することが好ましく、６０％以下含有することが好ましく、５５％以下含有することが好ましく、５０％以下含有することが好ましく、４０％以下含有することが好ましい。
【０１１８】
一般式（ＬＣ３）として、一般式（ＩＩ−２）で表される化合物を１種又は２種以上含有することが好ましい。
【０１１９】
【化３７】
0005979464.tif 000039
【０１２０】
（式中、Ｒ２５及びＲ２６は、それぞれ独立して炭素原子数１から１０のアルキル基、炭素原子数１から１０のアルコキシル基、炭素原子数２から１０のアルケニル基又は炭素原子数２から１０のアルケニルオキシ基を表し、Ｒ２５及びＲ２６中に存在する１個の−ＣＨ２−又は隣接していない２個以上の−ＣＨ２−はそれぞれ独立して−Ｏ−又は−Ｓ−に置換されても良く、また、Ｒ２５及びＲ２６中に存在する１個又は２個以上の水素原子はそれぞれ独立してフッ素原子又は塩素原子に置換されてもよい。Ａ２３はトランス−１，４−シクロへキシレン基、１，４−フェニレン基、２−フルオロ−１，４−フェニレン基、３−フルオロ−１，４−フェニレン基、２，５−ジフルオロ−１，４−フェニレン基、３，５−ジフルオロ−１，４−フェニレン基、２，３−ジフルオロ−１，４−フェニレン基、１，４−シクロヘキセニレン基、テトラヒドロピラン−２，５−ジイル基、１，３−ジオキサン−２，５−ジイル基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表す。ｎ２１は１、２又は３を表し、Ａ２３が複数存在する場合、それらは同一であっても、異なっていてもよい。）
一般式（ＩＩ−２）中、Ｒ２５は、それぞれ独立して炭素原子数１から５のアルキル基、炭素原子数１から５のアルコキシル基、炭素原子数２から５のアルケニル基又は炭素原子数２から５のアルケニルオキシ基が好ましく、炭素原子数１から５のアルキル基又は炭素原子数２から５のアルケニル基が更に好ましく、炭素原子数２から５のアルキル基又は炭素原子数２から３のアルケニル基が更に好ましく、炭素原子数３のアルケニル基（プロペニル基）が特に好ましい。Ｒ２６は、それぞれ独立して炭素原子数１から５のアルキル基、炭素原子数１から５のアルコキシル基、炭素原子数２から５のアルケニル基又は炭素原子数２から５のアルケニルオキシ基が好ましく、炭素原子数１から４のアルコキシル基が更に好ましい。Ｒ２５、及びＲ２６がアルケニル基の場合、式（Ｒ１）から式（Ｒ５）のいずれかで表される基から選ばれることが好ましい。（各式中の黒点は環との連結点を表す。）
【０１２１】
【化３８】
0005979464.tif 000040
【０１２２】
Ａ２３は１，４−フェニレン基、トランス−１，４−シクロヘキシレン基を表すことが好ましい。
【０１２３】
ｎ２１は１又は２を表すことが好ましい。
【０１２４】
一般式（ＩＩ−２）で表される化合物は、一般式（ＩＩ−２Ａ）又は一般式（ＩＩ−２Ｂ）で表される化合物であることが好ましい。
【０１２５】
【化３９】
0005979464.tif 000041
【０１２６】
（式中、Ｒ２５、Ｒ２６及びＡ２３は、一般式（ＩＩ−２）におけるＲ２５、Ｒ２６及びＡ２３と同じ意味を表す。）
【０１２７】
【化４０】
0005979464.tif 000042
【０１２８】
（式中、Ｂ２３はトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表す。Ｒ２５、Ｒ２６及びＡ２３は、それぞれ独立して一般式（ＩＩ−２）におけるＲ２５、Ｒ２６及びＡ２３と同じ意味を表す。）
一般式（ＩＩ−２Ａ）で表される化合物としては、下記一般式（ＩＩ−２Ａ−１）及び一般式（ＩＩ−２Ａ−２）で表される化合物が好ましく、一般式（ＩＩ−２Ａ−２）で表される化合物より好ましい。
【０１２９】
【化４１】
0005979464.tif 000043
【０１３０】
（式中、Ｒ２５及びＲ２６は、一般式（ＩＩ−２）におけるＲ２５及びＲ２６と同じ意味を表す。）
一般式（ＩＩ−２Ｂ）で表される化合物としては、下記一般式（ＩＩ−２Ｂ−１）〜一般式（ＩＩ−２Ｂ−３）で表される化合物であることが好ましく、一般式（ＩＩ−２Ｂ−１）及び一般式（ＩＩ−２Ｂ−２）で表される化合物であることが更に好ましく、一般式（ＩＩ−２Ｂ−２）で表される化合物であることが特に好ましい。
【０１３１】
【化４２】
0005979464.tif 000044
【０１３２】
（式中、Ｒ２５及びＲ２６は、一般式（ＩＩ−２）におけるＲ２５及びＲ２６と同じ意味を表す。）
また、一般式（ＬＣ３）として、下記一般式（ＬＣ３−ｂ）で表される化合物を１種又は２種以上含有することが好ましい。
【０１３３】
【化４３】
0005979464.tif 000045
【０１３４】
（式中、ＲＬＣ３１、ＲＬＣ３２、ＡＬＣ３１、ＡＬＣ３２及びＺＬＣ３１は、一般式（ＬＣ３）におけるＲＬＣ３１、ＲＬＣ３２、ＡＬＣ３１、ＡＬＣ３２及びＺＬＣ３１と同じ意味を表し、ＸＬＣ３ｂ１〜ＸＬＣ３ｂ４は水素原子又はフッ素原子を表すが、ＸＬＣ３ｂ１及びＸＬＣ３ｂ２又はＸＬＣ３ｂ３及びＸＬＣ３ｂ４のうちの少なくとも一方の組み合わせは共にフッ素原子を表し、ｍＬＣ３ｂ１は０又は１を表す。ただし、一般式（ＬＣ３−ｂ）において、一般式（ＩＩ−１）及び一般式（ＩＩ−２）で表される化合物は除く。）で表される化合物群から選ばれる１種又は２種以上の化合物であることが好ましい。
【０１３５】
一般式（ＬＣ３−ｂ）としては、下記一般式（ＬＣ３−ｂ１）〜一般式（ＬＣ３−ｂ１０）を表すことが好ましく、一般式（ＬＣ３−ｂ１）、一般式（ＬＣ３−ｂ３）及び一般式（ＬＣ３−ｂ４）を表すことがより好ましく、一般式（ＬＣ３−ｂ１）を表すことがより好ましい。本発明の液晶組成物は、一般式（ＬＣ３−ｂ１）で表される化合物を必ず含有することが好ましい。
【０１３６】
【化４４】
0005979464.tif 000046
【０１３７】
（式中、ＲＬＣ３３及びＲＬＣ３４はそれぞれ独立して炭素原子数１から８のアルキル基、炭素原子数１から８のアルコキシル基、炭素原子数２から８のアルケニル基又は炭素原子数２から８のアルケニルオキシル基を表す。）
ＲＬＣ３３及びＲＬＣ３４の組み合わせは特に限定されないが、両方がアルキル基を表すもの、両方がアルケニル基を表すもの、いずれか一方がアルキル基を表し、他方がアルケニル基を表すもの、いずれか一方がアルキル基をあらわし、他方がアルコキシを表すもの、及びいずれか一方がアルキル基をあらわし、他方がアルケニルオキシ基を表すものであることが好ましく、両方がアルキル基を表すもの、及び両方がアルケニル基を表すものであることがより好ましい。
【０１３８】
また、一般式（ＬＣ３−ｂ）としては、下記一般式（ＬＣ３−ｂ１１）を表すことが好ましい。本発明の液晶組成物は、一般式（ＬＣ３−ｂ１１）で表される化合物を必ず含有することが好ましい。
【０１３９】
【化４５】
0005979464.tif 000047
【０１４０】
（式中、ＲＬＣ３５及びＲＬＣ３６はそれぞれ独立して炭素原子数１から８のアルキル基、炭素原子数１から８のアルコキシル基、炭素原子数２から８のアルケニル基又は炭素原子数２から８のアルケニルオキシル基を表す。）
また、一般式（ＬＣ３）として、一般式（ＰＡＰ−１）
【０１４１】
【化４６】
0005979464.tif 000048
【０１４２】
（式中、Ｒ５５およびＲ５６は、それぞれ独立して炭素原子数１から８のアルキル基、炭素原子数１から８のアルコキシ基、炭素原子数２から８のアルケニル基、炭素原子数２から８のアルケニルオキシ基を表し、基中の水素原子の１個又は２個以上がフッ素原子で置換されても良い。）で表される化合物を１種又は２種以上含有することも好ましい。
【０１４３】
Ｒ５５は、炭素原子数１から５のアルキル基、炭素原子数１から４のアルコキシ基、炭素原子数２から５のアルケニル基、炭素原子数２から５のアルケニルオキシ基が好ましく、炭素原子数１から５のアルキル基又は炭素原子数２から５のアルケニル基が更に好ましくい。Ｒ５６は、炭素原子数１から５のアルキル基、炭素原子数１から４のアルコキシ基、炭素原子数２から５のアルケニル基、炭素原子数２から５のアルケニルオキシ基が好ましく、炭素原子数１から５のアルキル基又は炭素原子数１から５のアルコキシ基が更に好ましく、炭素原子数１から５のアルコキシ基が更に好ましい。  一般式（ＬＣ４）としては下記一般式（ＬＣ４−ａ）から一般式（ＬＣ４−ｃ）、一般式（ＬＣ５）としては下記一般式（ＬＣ５−ａ）から一般式（ＬＣ５−ｃ）を表すことが好ましく、
【０１４４】
【化４７】
0005979464.tif 000049
【０１４５】
（式中、ＲＬＣ４１、ＲＬＣ４２及びＸＬＣ４１はそれぞれ独立して前記一般式（ＬＣ４）におけるＲＬＣ４１、ＲＬＣ４２及びＸＬＣ４１と同じ意味を表し、ＲＬＣ５１及びＲＬＣ５２はそれぞれ独立して前記一般式（ＬＣ５）におけるＲＬＣ５１及びＲＬＣ５２と同じ意味を表し、ＺＬＣ４ａ１、ＺＬＣ４ｂ１、ＺＬＣ４ｃ１、ＺＬＣ５ａ１、ＺＬＣ５ｂ１及びＺＬＣ５ｃ１はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＨ２−、−ＣＨ２Ｏ−、−ＯＣＦ２−又は−ＣＦ２Ｏ−を表す。）で表される化合物からなる群より選ばれる１種又は２種以上の化合物であるのがより好ましい。
【０１４６】
本発明の液晶組成物は、一般式（ＬＣ３）で表される化合物として一般式（ＩＩ−１Ａ）、一般式（ＩＩ−１Ｂ）、一般式（ＩＩ−２Ａ）及び一般式（ＩＩ−２Ｂ）で表される化合物のうちいずれかを少なくとも１種以上含有してもよいし、一般式（ＩＩ−１Ａ）及び一般式（ＩＩ−１Ｂ）で表される化合物の両方をそれぞれ１種以上含有してもよいし、一般式（ＩＩ−２Ａ）及び一般式（ＩＩ−２Ｂ）で表される化合物の両方をそれぞれ１種以上含有してもよい。本発明の液晶組成物は、一般式（ＩＩ−１Ａ）、一般式（ＩＩ−１Ｂ）、一般式（ＩＩ−２Ａ）及び一般式（ＩＩ−２Ｂ）で表される化合物群から選ばれる化合物を１種又は２種以上含有することが好ましく、２種から１０種含有することがより好ましい。
更に詳述すると、一般式（ＬＣ３）で表される化合物は一般式（ＩＩ−２Ａ−１）及び一般式（ＩＩ−２Ｂ−１）の組み合わせであることが好ましく、一般式（ＩＩ−２Ａ−１）及び一般式（ＩＩ−２Ｂ−１）及び一般式（ＩＩ−２Ｂ−２）の組み合わせであることが更に好ましい。
【０１４７】
更に詳述すると、一般式（ＬＣ３）で表される化合物は一般式（ＩＩ−２Ａ−２）及び一般式（ＩＩ−２Ｂ−１）の組み合わせであることが好ましい。
【０１４８】
更に詳述すると、一般式（ＬＣ３）で表される化合物は一般式（ＩＩ−１Ａ−１）及び一般式（ＩＩ−１Ｂ−１）及び一般式（ＩＩ−２Ａ−１）の組み合わせであることが更に好ましく、一般式（ＩＩ−１Ａ−１）及び一般式（ＩＩ−１Ｂ−１）及び一般式（ＩＩ−２Ａ−２）の組み合わせであることが更に好ましい。
【０１４９】
更に詳述すると、一般式（ＬＣ３）で表される化合物は一般式（ＩＩ−２Ａ−１）及び一般式（ＩＩ−２Ｂ−１）及び一般式（ＩＩ−１Ｂ−１）の組み合わせであることが更に好ましい。
【０１５０】
更に詳述すると、一般式（ＬＣ３）で表される化合物は一般式（ＩＩ−２Ａ−２）及び一般式（ＩＩ−１Ｂ−１）の組み合わせであることが好ましく、一般式（ＩＩ−２Ａ−２）及び一般式（ＩＩ−１Ｂ−１）及び一般式（ＩＩ−２Ｂ−２）の組み合わせであることが更に好ましく、一般式（ＩＩ−２Ａ−２）及び一般式（ＩＩ−１Ｂ−１）及び一般式（ＩＩ−１Ｂ−３）の組み合わせであることが更に好ましい。
【０１５１】
更に詳述すると、一般式（ＬＣ３）で表される化合物は一般式（ＩＩ−１Ａ−１）及び一般式（ＩＩ−１Ｂ−１）及び一般式（ＬＣ３−ｂ）の組み合わせであることが好ましく、一般式（ＩＩ−１Ａ−１）及び一般式（ＩＩ−１Ｂ−１）及び一般式（ＬＣ３−ｂ１）の組み合わせであることがより好ましく、一般式（ＩＩ−１Ａ−１）及び一般式（ＩＩ−１Ｂ−１）及び一般式（ＬＣ３−ｂ１１）の組み合わせであることがより好ましい。
【０１５２】
本発明の液晶組成物において、一般式（ＬＣ３）中のＲＬＣ３１、一般式（ＬＣ４）中のＲＬＣ４１、及び一般式（ＬＣ５）中のＲＬＣ５１の少なくとも１種以上の化合物がプロペニル基である化合物の群から選ばれる化合物を１種又は２種以上含有することが好ましい。
【０１５３】
一般式（ＬＣ３）〜一般式（ＬＣ５）で表される化合物の含有量は０．５％から９５質量％であることが好ましく、１０から９０質量％であることが好ましく、２０から８０質量％が更に好ましく、２０から７０質量％が更に好ましく、２０から６０質量％が更に好ましく、２０から５５質量％が更に好ましく、２５から５５質量％が更に好ましく、３０から５５質量％が特に好ましい。
【０１５４】
より具体的には、一般式（ＬＣ３）〜一般式（ＬＣ５）で表される化合物の含有量は、組成物中に下限値として、０．５％以上含有することが好ましく、１％以上含有することが好ましく、２％以上含有することが好ましく、３％以上含有することが好ましく、４％以上含有することが好ましく、５％以上含有することが好ましく、１０％以上含有することが好ましく、１５％以上含有することが好ましく、２０％以上含有することが好ましく、２５％以上含有することが好ましく、３０％以上含有することが好ましく、３５％以上含有することが好ましく、３８％以上含有することが好ましく、４０％以上含有することが好ましい。また、上限値として、９５％以下含有することが好ましく、９０％以下含有することが好ましく、８８％以下含有することが好ましく、８５％以下含有することが好ましく、８３％以下含有することが好ましく、８０％以下含有することが好ましく、７８％以下含有することが好ましく、７５％以下含有することが好ましく、７３％以下含有することが好ましく、７０％以下含有することが好ましく、６８％以下含有することが好ましく、６５％以下含有することが好ましく、６３％以下含有することが好ましく、６０％以下含有することが好ましく、５５％以下含有することが好ましく、５０％以下含有することが好ましく、４０％以下含有することが好ましく、３０％以下含有することが好ましく、２０％以下含有することが好ましい。
【０１５５】
本発明の液晶組成物において、一般式（ＬＣ３）〜一般式（ＬＣ５）で表される化合物群から選ばれる化合物の含有量は１０から９０質量％であることが好ましく、２０から８０質量％が更に好ましく、３０から７０質量％が特に好ましい。
【０１５６】
より具体的には、一般式（ＬＣ３）〜一般式（ＬＣ５）で表される化合物の含有量は、組成物中に下限値として、１質量％（以下組成物中の％は質量％を表す。）以上含有することが好ましく、５％以上含有することが好ましく、１０％以上含有することが好ましく、１３％以上含有することが好ましく、１５％以上含有することが好ましく、１８％以上含有することが好ましく、２０％以上含有することが好ましく、２３％以上含有することが好ましく、２５％以上含有することが好ましく、２８％以上含有することが好ましく、３０％以上含有することが好ましく、３３％以上含有することが好ましく、３５％以上含有することが好ましく、３８％以上含有することが好ましく、４０％以上含有することが好ましい。また、上限値として、９５％以下含有することが好ましく、９０％以下含有することが好ましく、８８％以下含有することが好ましく、８５％以下含有することが好ましく、８３％以下含有することが好ましく、８０％以下含有することが好ましく、７８％以下含有することが好ましく、７５％以下含有することが好ましく、７３％以下含有することが好ましく、７０％以下含有することが好ましく、６８％以下含有することが好ましく、６５％以下含有することが好ましく、６３％以下含有することが好ましく、６０％以下含有することが好ましく、５５％以下含有することが好ましく、５０％以下含有することが好ましく、４０％以下含有することが好ましい。
【０１５７】
本発明の液晶組成物は、一般式（ＩＩＩ）で表される化合物を１種又は２種以上含有することが好ましい。
【０１５８】
【化４８】
0005979464.tif 000050
【０１５９】
（式中、Ｒ３３及びＲ３４はそれぞれ独立して炭素原子数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよい。Ａ３１〜Ａ３３はそれぞれ独立してトランス−１，４−シクロへキシレン基、１，４−フェニレン基、２−フルオロ−１，４−フェニレン基、３−フルオロ−１，４−フェニレン基、２，５−ジフルオロ−１，４−フェニレン基、３，５−ジフルオロ−１，４−フェニレン基、１，４−シクロヘキセニレン基、テトラヒドロピラン−２，５−ジイル基、１，３−ジオキサン−２，５−ジイル基、１，４−ビシクロ［２．２．２］オクチレン基、ナフタレン−２，６−ジイル基、デカヒドロナフタレン−２，６−ジイル基又は１，２，３，４−テトラヒドロナフタレン−２，６−ジイル基を表す。Ｚ３１及びＺ３２はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表す。ｍ３１は０、１又は２を表し、Ａ３１及びＺ３１が複数存在する場合、それらは同一であっても、異なっていてもよい。但し、一般式（ＩＩＩ）で表される化合物において、一般式（Ｉ−ＩＶ）で表される化合物を除く。）
一般式（ＩＩＩ）において、Ｒ３３及びＲ３４はそれぞれ独立して炭素原子数１〜８のアルキル基、炭素原子数２〜８のアルケニル基、炭素原子数１〜８のアルコキシ基又は炭素原子数２〜８のアルケニルオキシ基であることが好ましく、直鎖であることが好ましい。Ｒ３３及びＲ３４がアルケニル基の場合、式（Ｒ１）から式（Ｒ５）のいずれかで表される基から選ばれることが好ましい。
【０１６０】
【化４９】
0005979464.tif 000051
【０１６１】
（各式中の黒点は環との連結点を表す。）
Ｒ３３及びＲ３４の組み合わせは特に限定されないが、両方がアルキル基を表すもの、いずれか一方がアルキル基を表し、他方がアルケニル基を表すもの、又は、いずれか一方がアルキル基をあらわし、他方がアルコキシを表すもの、又はいずれか一方がアルキル基をあらわし、他方がアルケニルオキシ基を表すものであることが好ましい。
【０１６２】
Ａ３１〜Ａ３３はそれぞれ独立して下記の何れかの構造
【０１６３】
【化５０】
0005979464.tif 000052
【０１６４】
が好ましく、
【０１６５】
【化５１】
0005979464.tif 000053
【０１６６】
がより好ましい。
【０１６７】
Ｚ３１及びＺ３２はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表し、単結合、−ＣＨ２ＣＨ２−、−ＯＣＦ２−又は−ＣＦ２Ｏ−が更に好ましく、単結合が特に好ましい。
【０１６８】
ｍ３１は１又は２の整数を表すことが好ましい。Ａ３１及びＺ３１が複数存在する場合、それらは同一であっても、異なっていてもよい。
【０１６９】
一般式（ＩＩＩ）で表される化合物は、下記一般式（ＩＩＩ−Ｂ）から一般式（ＩＩＩ−Ｋ）で表される化合物であることが好ましい。本発明の液晶組成物は、一般式（ＩＩＩ）で表される化合物として、一般式（ＩＩＩ−Ｂ）から一般式（ＩＩＩ−Ｋ）で表される化合物を１種又は２種以上含有することが好ましい。
【０１７０】
【化５２】
0005979464.tif 000054
【０１７１】
（式中、Ｒ３１及びＲ３２は、炭素原子数１から５のアルキル基又は炭素原子数２から５のアルケニル基、Ｒ３２は、炭素原子数１から５のアルキル基、炭素原子数１から５のアルコキシル基、炭素原子数２から５のアルケニル基又は炭素原子数２から５のアルケニルオキシ基を表す。）
一般式（ＩＩＩ）で表される化合物は、一般式（ＩＩＩ−Ｄ）、一般式（ＩＩＩ−Ｆ）、一般式（ＩＩＩ−Ｇ）及び一般式（ＩＩＩ−Ｈ）から選ばれる化合物であることが好ましく、一般式（ＩＩＩ−Ｆ）、一般式（ＩＩＩ−Ｇ）及び一般式（ＩＩＩ−Ｈ）から選ばれる化合物であることが更に好ましく、一般式（ＩＩＩ−Ｇ）及び一般式（ＩＩＩ−Ｈ）から選ばれる化合物であることが更に好ましく、一般式（ＩＩＩ−Ｆ）及び一般式（ＩＩＩ−Ｈ）から選ばれる化合物であることも好ましい。更に詳述すると、大きなΔｎが求められる場合には、一般式（ＩＩＩ−Ｆ）、一般式（ＩＩＩ−Ｈ）及び一般式（ＩＩＩ−Ｋ）から選ばれる化合物であることが好ましい。
また、一般式（ＩＩＩ−Ｄ）、一般式（ＩＩＩ−Ｇ）及び一般式（ＩＩＩ−Ｈ）で表される化合物においては、Ｒ３１は炭素原子数１から５のアルキル基又は炭素原子数２から５のアルケニル基、Ｒ３２は炭素原子数１から５のアルキル基又は炭素原子数１から５のアルコキシ基であることが好ましく、Ｒ３１は炭素原子数２から５のアルケニル基であることが更に好ましく、炭素原子数２又は３のアルケニル基であることが更に好ましく、一般式（ＩＩＩ−Ｆ）で表される化合物においては、Ｒ３１及びＲ３２はそれぞれ独立して炭素原子数１から５のアルキル基又は炭素原子数２から５のアルケニル基であることが好ましい。
一般式（ＩＩＩ−Ｂ）から一般式（ＩＩＩ−Ｋ）で表される化合物の好ましい具体的な例として、以下のようなものが挙げられる。
【０１７２】
【化５３】
0005979464.tif 000055
【０１７３】
【化５４】
0005979464.tif 000056
【０１７４】
（式中、Ｒｄは、炭素原子数１から５のアルキル基、炭素原子数１から５のアルコキシル基、炭素原子数２から５のアルケニル基、炭素原子数２から５のアルケニルオキシ基を表す。但し、一般式（Ｉ−Ｖ）及は一般式（Ｉ−Ｖ１）で表される化合物は除く。）
また、一般式（ＩＩＩ）で表される化合物として、一般式（ＶＩＩＩ−ａ）、一般式（ＶＩＩＩ−ｃ）又は一般式（ＶＩＩＩ−ｄ）で表される化合物を１種又は２種以上含有することも好ましい。
【０１７５】
【化５５】
0005979464.tif 000057
【０１７６】
（式中、Ｒ５１およびＲ５２はそれぞれ独立して炭素原子数１〜５のアルキル基、炭素原子数２〜５のアルケニル基又は炭素原子数１〜４のアルコキシ基を表す。）
【０１７７】
【化５６】
0005979464.tif 000058
【０１７８】
（式中、Ｒ５１およびＲ５２はそれぞれ独立して炭素原子数１〜５のアルキル基、炭素原子数２〜５のアルケニル基又は炭素原子数１〜４のアルコキシ基を表し、Ｘ５１およびＸ５２はそれぞれ独立してフッ素原子または水素原子を表し、Ｘ５１およびＸ５２のいずれか一つはフッ素原子であり、他の一つは水素原子である。）
【０１７９】
【化５７】
0005979464.tif 000059
【０１８０】
（式中、Ｒ５１およびＲ５２はそれぞれ独立して炭素原子数１〜５のアルキル基、炭素原子数２〜５のアルケニル基又は炭素原子数１〜４のアルコキシ基を表し、Ｘ５１およびＸ５２はそれぞれ独立してフッ素原子または水素原子を表し、Ｘ５１およびＸ５２のいずれか一つはフッ素原子であり、他の一つは水素原子である。）
また、一般式（ＩＩＩ）で表される化合物として、一般式（Ｖ−９．１）から一般式（Ｖ−９．３）で表される化合物を１種又は２種以上含有してもよい。
【０１８１】
【化５８】
0005979464.tif 000060
【０１８２】
一般式（ＩＩＩ）で表される化合物の含有量は、１質量％から６０質量％であることが好ましく、１０質量％から５０質量％であることが好ましく、２０質量％から５０質量％であることが好ましく、２０質量％から４０質量％であることが好ましい。
【０１８３】
より具体的には、一般式（ＩＩＩ）で表される化合物の含有量は、組成物中に下限値として、０．５質量％（以下組成物中の％は質量％を表す。）以上含有することが好ましく、１％以上含有することが好ましく、３％以上含有することが好ましく、５％以上含有することが好ましく、８％以上含有することが好ましく、１０％以上含有することが好ましく、１３％以上含有することが好ましく、１５％以上含有することが好ましく、１８％以上含有することが好ましく、２０％以上含有することが好ましい。また、上限値として、８０％以下含有することが好ましく、７０％以下含有することが好ましく、６５％以下含有することが好ましく、６０％以下含有することが好ましく、５５％以下含有することが好ましく、５０％以下含有することが好ましく、４５％以下含有することが好ましく、４０％以下含有することが好ましく、３８％以下含有することが好ましく、３５％以下含有することが好ましく、３３％以下含有することが好ましく、３０％以下含有することが好ましく、２８％以下含有することが好ましく、２５％以下含有することが好ましい。
また、一般式（ＩＩＩ）で表される化合物として、一般式（Ｎ−００１）で表される化合物を１種又は２種以上含有してもよい。
【０１８４】
【化５９】
0005979464.tif 000061
【０１８５】
（式中、ＲＮ１及びＲＮ２はそれぞれ独立して炭素原子数１から８のアルキル基、炭素原子数１から８のアルコキシル基、炭素原子数２から８のアルケニル基又は炭素原子数２から８のアルケニルオキシル基を表し、Ｌ１及びＬ２はそれぞれ独立して水素原子、フッ素原子、ＣＨ３又はＣＦ３を表す。ただし、Ｌ１及びＬ２の両方がフッ素原子を表すものを除く。）
ＲＮ１及びＲＮ２は、炭素原子数１から５のアルキル基を表すことが好ましい。
【０１８６】
本発明の液晶組成物は、一般式（Ｉ−ＩＶ）、一般式（Ｉ）、一般式（ＩＩ−１Ａ−１）及び一般式（ＩＩＩ−Ｆ）の化合物を同時に含有することが好ましく、一般式（Ｉ−ＩＶ）、一般式（Ｉ）、一般式（ＩＩ−１Ａ−１）及び一般式（ＩＩＩ−Ｈ）の化合物を同時に含有することが好ましく、一般式（Ｉ−ＩＶ）、一般式（Ｉ）、一般式（ＩＩ−１）、一般式（ＩＩ−２Ａ−１）及び一般式（ＩＩＩ−Ｆ）の化合物を同時に含有することが好ましく、一般式（Ｉ−ＩＶ）、一般式（Ｉ）、一般式（ＩＩ−１）、一般式（ＩＩ−２Ａ−１）及び一般式（ＩＩＩ−Ｈ）の化合物を同時に含有することが好ましく、一般式（Ｉ−ＩＶ）、一般式（Ｉ）、一般式（ＩＩ−１）、一般式（ＩＩ−２Ａ−２）及び一般式（ＩＩＩ−Ｆ）の化合物を同時に含有することが好ましく、一般式（Ｉ−ＩＶ）、一般式（Ｉ−１）、一般式（ＩＩ）、一般式（ＩＩ−２Ａ−２）及び一般式（ＩＩＩ−Ｈ）の化合物を同時に含有することが好ましく、一般式（Ｉ−ＩＶ）、一般式（Ｉ）、一般式（ＩＩ−１Ｂ−１）及び一般式（ＩＩＩ−Ｆ）の化合物を同時に含有することが好ましく、一般式（Ｉ−ＩＶ）、一般式（Ｉ）、一般式（ＩＩ−１Ｂ−１）及び一般式（ＩＩＩ−Ｈ）の化合物を同時に含有することが好ましく、一般式（Ｉ−ＩＶ）、一般式（Ｉ）、一般式（ＩＩ−１Ｂ−３）及び一般式（ＩＩＩ−Ｆ）の化合物を同時に含有することが好ましく、一般式（Ｉ−ＩＶ）、一般式（Ｉ）、一般式（ＩＩ−１Ｂ−３）及び一般式（ＩＩＩ−Ｈ）の化合物を同時に含有することが好ましく、一般式（Ｉ−ＩＶ）、一般式（Ｉ）、一般式（ＩＩ−１）、一般式（ＩＩ−２Ｂ−１）及び一般式（ＩＩＩ−Ｆ）の化合物を同時に含有することが好ましく、一般式（Ｉ−ＩＶ）、一般式（Ｉ）、一般式（ＩＩ−１）、一般式（ＩＩ−２Ｂ−１）及び一般式（ＩＩＩ−Ｈ）の化合物を同時に含有することが好ましく、一般式（Ｉ−ＩＶ）、一般式（Ｉ）、一般式（ＩＩ−１）、一般式（ＩＩ−２Ｂ−２）及び一般式（ＩＩＩ−Ｆ）の化合物を同時に含有することが好ましく、一般式（Ｉ−ＩＶ）、一般式（Ｉ）、一般式（ＩＩ−１）、一般式（ＩＩ−２Ｂ−２）及び一般式（ＩＩＩ−Ｈ）の化合物を同時に含有することが好ましい。
【０１８７】
本発明の液晶組成物は、一般式（Ｉ−ＩＶ）、一般式（Ｉ）、一般式（ＩＩ−１Ａ−１）、一般式（ＩＩ−１Ｂ−１）及び一般式（ＩＩＩ−Ｈ）の化合物を同時に含有することが更に好ましく、一般式（Ｉ−ＩＶ）、一般式（Ｉ）、一般式（ＩＩ−１Ａ−１）、一般式（ＩＩ−１Ｂ−１）及び一般式（ＩＩＩ−Ｈ）の化合物を同時に含有することが更に好ましく、一般式（Ｉ−ＩＶ）、一般式（Ｉ）、一般式（ＩＩ−１）、一般式（ＩＩ−２Ａ−１）、一般式（ＩＩ−２Ｂ−２）及び一般式（ＩＩＩ−Ｈ）の化合物を同時に含有することが更に好ましく、一般式（Ｉ−ＩＶ）、一般式（Ｉ）、一般式（ＩＩ−１Ａ−１）、一般式（ＩＩ−２Ｂ−１）及び一般式（ＩＩＩ−Ｈ）の化合物を同時に含有することが更に好ましく、一般式（Ｉ−ＩＶ）、一般式（Ｉ）、一般式（ＩＩ−１Ａ−１）、一般式（ＩＩ−２Ｂ−２）及び一般式（ＩＩＩ−Ｈ）の化合物を同時に含有することが更に好ましい。
【０１８８】
本発明の液晶組成物は一般式（Ｉ−ＩＶ）、一般式（Ｉ）、一般式（ＩＩ−１）、一般式（ＩＩ−２Ａ−２）、一般式（ＩＩ−２Ｂ−２）及び一般式（ＩＩＩ−Ｋ）の化合物を同時に含有することが更に好ましく、一般式（Ｉ−ＩＶ）、一般式（Ｉ）、一般式（ＩＩ−１Ａ−１）、一般式（ＩＩ−１Ｂ−１）及び一般式（ＩＩＩ−Ｋ）の化合物を同時に含有することが更に好ましく、一般式（Ｉ−ＩＶ）、一般式（Ｉ）、一般式（ＩＩ−１Ａ−１）、一般式（ＩＩ−１Ｂ−１）、一般式（ＩＩ−１Ｂ−３）及び一般式（ＩＩＩ−Ｋ）の化合物を同時に含有することが更に好ましい。
【０１８９】
本発明の液晶組成物は、一般式（Ｉ−ＩＶ）で表される化合物、一般式（Ｉ）で表される化合物、及び一般式（ＩＩ−１）で表される化合物の合計の含有量が、５０から９９質量％であることが好ましく、５５〜９９質量％であることが更に好ましく、６０〜９９質量％であることが更に好ましく、６５〜９９質量％であることが更に好ましく、７０〜９９質量％であることが更に好ましく、７５〜９９質量％であることが特に好ましい。
【０１９０】
より具体的には、一般式（Ｉ−ＩＶ）で表される化合物、一般式（Ｉ）で表される化合物、及び一般式（ＩＩ−１）で表される化合物の合計の含有量は、組成物中に下限値として、３０質量％（以下組成物中の％は質量％を表す。）以上含有することが好ましく、３５％以上含有することが好ましく、４０％以上含有することが好ましく、４５％以上含有することが好ましく、５０％以上含有することが好ましく、５５％以上含有することが好ましく、６０％以上含有することが好ましく、６５％以上含有することが好ましく、７０％以上含有することが好ましく、７５％以上含有することが好ましく、７８％以上含有することが好ましく、８０％以上含有することが好ましく、８３％以上含有することが好ましく、８５％以上含有することが好ましく、９０％以上含有することが好ましく、９１％以上含有することが好ましい。また、上限値として、  １００％以下含有することが好ましく、９９％以下含有することが好ましく、９５％以下含有することが好ましく、９０％以下含有することが好ましく、８５％以下含有することが好ましく、８０％以下含有することが好ましく、７５％以下含有することが好ましく、７０％以下含有することが好ましく、６５％以下含有することが好ましく、６０％以下含有することが好ましく、５５％以下含有することが好ましく、５０％以下含有することが好ましい。
【０１９１】
本発明の液晶組成物は、一般式（Ｉ−ＩＶ）で表される化合物、一般式（Ｉ）で表される化合物、一般式（ＩＩ−１）で表される化合物、及び一般式（ＬＣ３）〜一般式（ＬＣ５）で表される化合物群から選ばれる化合物の合計の含有量が、５０〜９９質量％であることが好ましく、５５〜９９質量％であることが更に好ましく、６０〜９９質量％であることが更に好ましく、６５〜９９質量％であることが更に好ましく、７０〜９９質量％であることが更に好ましく、７５〜９９質量％であることが特に好ましい。  本発明の液晶組成物は、一般式（Ｉ−ＩＶ）で表される化合物、一般式（Ｉ）で表される化合物、一般式（ＬＣ３）〜一般式（ＬＣ５）で表される化合物群から選ばれる化合物、及び一般式（ＩＩＩ）で表される化合物の合計の含有量が、７０〜１００質量％であることが好ましく、８０〜１００質量％であることが更に好ましく、８５〜１００質量％であることが更に好ましく、９０〜１００質量％であることが更に好ましく、９５〜１００質量％であることが特に好ましい。
【０１９２】
本発明の液晶組成物は、２５℃における誘電率異方性（Δε）が−２．０から−８．０であるが、−２．０から−６．０が好ましく、−２．０から−５．０がより好ましく、−２．５から−４．０が特に好ましい。
【０１９３】
本発明の液晶組成物は、２０℃における屈折率異方性（Δｎ）が０．０８から０．１４であるが、０．０９から０．１３がより好ましく、０．０９から０．１２が特に好ましい。更に詳述すると、薄いセルギャップに対応する場合は０．１０から０．１３であることが好ましく、厚いセルギャップに対応する場合は０．０８から０．１０であることが好ましい。
【０１９４】
本発明の液晶組成物は、２０℃における粘度（η）が１０から３０ｍＰａ・ｓであるが、１０から２５ｍＰａ・ｓであることがより好ましく、１０から２２ｍＰａ・ｓであることが特に好ましい。
【０１９５】
本発明の液晶組成物は、２０℃における回転粘性（γ１）が６０から１３０ｍＰａ・ｓであるが、６０から１１０ｍＰａ・ｓであることがより好ましく、６０から１００ｍＰａ・ｓであることが特に好ましい。
【０１９６】
本発明の液晶組成物は、ネマチック相−等方性液体相転移温度（Ｔｎｉ）が６０℃から１２０℃であるが、７０℃から１００℃がより好ましく、７０℃から８５℃が特に好ましい。
【０１９７】
本発明の液晶組成物は、上述の化合物以外に、通常のネマチック液晶、スメクチック液晶、コレステリック液晶、酸化防止剤、紫外線吸収剤、赤外線吸収剤、重合性モノマー又は本発明以外の光安定剤（ＨＡＬＳ）等を含有してもよい。
【０１９８】
例えば、本発明の液晶組成物は、通常のネマチック液晶、スメクチック液晶として、２５℃における誘電率異方性（Δε）が＋２．０から＋５０．０である液晶化合物を含有しても良く、その含有量は０質量％から５０質量％であるが、１質量％から３０質量％であることが好ましく、３質量％から３０質量％であることが好ましく、５質量％から２０質量％であることが好ましい。
【０１９９】
例えば、液晶組成物は重合性モノマーとしてビフェニル誘導体、ターフェニル誘導体等の重合性化合物を０．０１から２質量％含有していてもよい。
【０２００】
重合性モノマーとしては、一つの反応性基を有する単官能性の重合性化合物、及び二官能又は三官能等の二つ以上の反応性基を有する多官能性の重合性化合物を一種又は二種以上含有してもよい。反応性基を有する重合性化合物はメソゲン性部位を含んでいても、含んでいなくてもよい。
【０２０１】
反応性基を有する重合性化合物において、反応性基は光による重合性を有する置換基が好ましい。
【０２０２】
反応性基を有する重合性化合物のうち、単官能性の反応基を有する重合性化合物として具体的には、下記一般式（ＶＩ）
【０２０３】
【化６０】
0005979464.tif 000062
【０２０４】
（式中、Ｘ３は、水素原子又はメチル基を表し、Ｓｐ３は、単結合、炭素原子数１〜８のアルキレン基又は−Ｏ−（ＣＨ２）ｔ−（式中、ｔは２〜７の整数を表し、酸素原子は芳香環に結合するものとする。）を表し、Ｖは炭素原子数２〜２０の直鎖もしくは分岐多価アルキレン基又は炭素原子数５〜３０の多価環状置換基を表すが、多価アルキレン基中のアルキレン基は酸素原子が隣接しない範囲で酸素原子により置換されていてもよく、炭素原子数５〜２０のアルキル基（基中のアルキレン基は酸素原子が隣接しない範囲で酸素原子により置換されていてもよい。）又は環状置換基により置換されていてもよく、Ｗは水素原子、ハロゲン原子又は炭素原子数１〜８のアルキレン基を表す。）で表される重合性化合物が好ましい。
【０２０５】
上記一般式（ＶＩ）において、Ｘ３は、水素原子又はメチル基を表すが、反応速度を重視する場合には水素原子が好ましく、反応残留量を低減することを重視する場合にはメチル基が好ましい。
【０２０６】
上記一般式（ＶＩ）において、Ｓｐ３は、単結合、炭素原子数１〜８のアルキレン基又は−Ｏ−（ＣＨ２）ｔ−（式中、ｔは２〜７の整数を表し、酸素原子は芳香環に結合するものとする。）を表すが、炭素鎖があまり長くないことが好ましく、単結合又は炭素原子数１〜５のアルキレン基が好ましく、単結合又は炭素原子数１〜３のアルキレン基がより好ましい。また、Ｓｐ３が−Ｏ−（ＣＨ２）ｔ−を表す場合も、ｔは１〜５が好ましく、１〜３がより好ましい。
【０２０７】
上記一般式（ＶＩ）において、Ｖは炭素原子数２〜２０の直鎖もしくは分岐多価アルキレン基又は炭素原子数５〜３０の多価環状置換基を表すが、多価アルキレン基中のアルキレン基は酸素原子が隣接しない範囲で酸素原子により置換されていてもよく、炭素原子数５〜２０のアルキル基（基中のアルキレン基は酸素原子が隣接しない範囲で酸素原子により置換されていてもよい。）又は環状置換基により置換されていてもよく、２つ以上の環状置換基により置換されていることが好ましい。
【０２０８】
一般式（ＶＩ）で表される重合性化合物は更に具体的には、一般式（Ｘ１ａ）
【０２０９】
【化６１】
0005979464.tif 000063
【０２１０】
（式中、Ａ１は水素原子又はメチル基を表し、
Ａ２は単結合又は炭素原子数１〜８のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子はそれぞれ独立してフッ素原子、メチル基又はエチル基で置換されていてもよい。）を表し、
Ａ３及びＡ６はそれぞれ独立して水素原子、ハロゲン原子又は炭素原子数１〜１０のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜１７のアルキル基で置換されていてもよい。）を表わし、
Ａ４及びＡ７はそれぞれ独立して水素原子、ハロゲン原子又は炭素原子数１〜１０のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜９のアルキル基で置換されていてもよい。）を表し、
ｐは１〜１０を表し、
Ｂ１、Ｂ２及びＢ３は、それぞれ独立して水素原子、炭素原子数１〜１０の直鎖状若しくは分岐鎖状のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数３〜６のトリアルコキシシリル基で置換されていてもよい。）を表わす化合物が挙げられる。
【０２１１】
また、一般式（ＶＩ）で表される重合性化合物は具体的には、一般式（Ｘ１ｂ）
【０２１２】
【化６２】
0005979464.tif 000064
【０２１３】
（式中、Ａ８は水素原子又はメチル基を表し、
６員環Ｔ１、Ｔ２及びＴ３はそれぞれ独立して
【０２１４】
【化６３】
0005979464.tif 000065
【０２１５】
のいずれか（ただしｑは１から４の整数を表す。）を表し、
ｑは０又は１を表し、
Ｙ１及びＹ２はそれぞれ独立して単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ２＝ＣＨＣＨ２ＣＨ２−又は−ＣＨ２ＣＨ２ＣＨ＝ＣＨ−を表し、
Ｙ３は単結合、−ＣＯＯ−又は−ＯＣＯ−を表し、
Ｂ８は炭素原子数１〜１８の炭化水素基を表す。）で表わす化合物も挙げられる。
【０２１６】
更に、一般式（ＶＩ）で表される重合性化合物は具体的には、一般式（Ｘ１ｃ）
【０２１７】
【化６４】
0005979464.tif 000066
【０２１８】
（式中、Ｒ７０は水素原子又はメチル基を表し、Ｒ７１は縮合環を有する炭化水素基を表す。）で表わす化合物も挙げられる。
【０２１９】
また、  反応性基を有する重合性化合物の内、多官能性の反応基を有する重合性化合物が、下記一般式（ＶＩＩ）
【０２２０】
【化６５】
0005979464.tif 000067
【０２２１】
（式中、Ｘ１及びＸ２はそれぞれ独立して、水素原子又はメチル基を表し、Ｓｐ１及びＳｐ２はそれぞれ独立して、単結合、炭素原子数１〜８のアルキレン基又は−Ｏ−（ＣＨ２）ｓ−（式中、ｓは２〜７の整数を表し、酸素原子は芳香環に結合するものとする。）を表し、Ｕは炭素原子数２〜２０の直鎖もしくは分岐多価アルキレン基又は炭素原子数５〜３０の多価環状置換基を表すが、多価アルキレン基中のアルキレン基は酸素原子が隣接しない範囲で酸素原子により置換されていてもよく、炭素原子数５〜２０のアルキル基（基中のアルキレン基は酸素原子が隣接しない範囲で酸素原子により置換されていてもよい。）又は環状置換基により置換されていてもよく、ｋは１〜５の整数を表す。）で表される重合性化合物が好ましい。
上記一般式（ＶＩＩ）において、Ｘ１及びＸ２はそれぞれ独立して、水素原子又はメチル基を表すが、反応速度を重視する場合には水素原子が好ましく、反応残留量を低減することを重視する場合にはメチル基が好ましい。
【０２２２】
上記一般式（ＶＩＩ）において、Ｓｐ１及びＳｐ２はそれぞれ独立して、単結合、炭素原子数１〜８のアルキレン基又は−Ｏ−（ＣＨ２）ｓ−（式中、ｓは２〜７の整数を表し、酸素原子は芳香環に結合するものとする。）を表すが、炭素鎖があまり長くないことが好ましく、単結合又は炭素原子数１〜５のアルキレン基が好ましく、単結合又は炭素原子数１〜３のアルキレン基がより好ましい。また、Ｓｐ１及びＳｐ２が−Ｏ−（ＣＨ２）ｓ−を表す場合も、ｓは１〜５が好ましく、１〜３がより好ましく、Ｓｐ１及びＳｐ２の少なくとも一方が、単結合であることがより好ましく、いずれも単結合であることが特に好ましい。
【０２２３】
上記一般式（ＶＩＩ）において、Ｕは炭素原子数２〜２０の直鎖もしくは分岐多価アルキレン基又は炭素原子数５〜３０の多価環状置換基を表すが、多価アルキレン基中のアルキレン基は酸素原子が隣接しない範囲で酸素原子により置換されていてもよく、炭素原子数５〜２０のアルキル基（基中のアルキレン基は酸素原子が隣接しない範囲で酸素原子により置換されていてもよい。）、環状置換基により置換されていてもよく、２つ以上の環状置換基により置換されていることが好ましい。
【０２２４】
上記一般式（ＶＩＩ）において、Ｕは具体的には、以下の式（ＶＩＩ−１）から式（ＶＩＩ−５）を表すことが好ましく、式（ＶＩＩ−１）から式（ＶＩＩ−３）を表すことがより好ましく、式（ＶＩＩ−１）を表すことが特に好ましい。
【０２２５】
【化６６】
0005979464.tif 000068
【０２２６】
（式中、両端はＳｐ１又はＳｐ２に結合するものとする。）
Ｕが環構造を有する場合、前記Ｓｐ１及びＳｐ２は少なくとも一方が単結合を表すことが好ましく、両方共に単結合であることも好ましい。
【０２２７】
上記一般式（ＶＩＩ）において、ｋは１〜５の整数を表すが、ｋが１の二官能化合物、又はｋが２の三官能化合物であることが好ましく、二官能化合物であることがより好ましい。
【０２２８】
更に詳述すると、一般式（Ｍ）
【０２２９】
【化６７】
0005979464.tif 000069
【０２３０】
で表される重合性化合物を一種又は二種以上含有することが好ましい。
【０２３１】
一般式（Ｍ）において、Ｘ２０１及びＸ２０２は、それぞれ独立して、水素原子、メチル基又は−ＣＦ３基を表す。Ｘ２０１及びＸ２０２は、いずれも水素原子であるジアクリレート誘導体、いずれもメチル基であるジメタクリレート誘導体が好ましく、一方が水素原子でありもう一方がメチル基である化合物も好ましい。用途により好ましい化合物を用いることができるが、ＰＳＡ表示素子においては、一般式（Ｍ）で表される重合性化合物はメタクリレート誘導体を少なくとも１個有することが好ましく、２個有することも好ましい。
【０２３２】
一般式（Ｍ）において、Ｓｐ２０１及びＳｐ２０２は、それぞれ独立して、単結合、炭素原子数１〜８のアルキレン基又は−Ｏ−（ＣＨ２）ｓ−（式中、ｓは２から７の整数を表し、酸素原子は環に結合するものとする。）を表す。Ｓｐ２０１及びＳｐ２０２は、ＰＳＡ型の液晶表示素子においては少なくとも一方が単結合であることが好ましく、いずれも単結合である化合物又は一方が単結合でもう一方が炭素原子数１〜８のアルキレン基又は−Ｏ−（ＣＨ２）ｓ−であることが好ましく、この場合、炭素原子数１〜４のアルキレン基が好ましく、ｓは１〜４が好ましい。
【０２３３】
一般式（Ｍ）において、Ｍ２０１、Ｍ２０２及びＭ２０３は、それぞれ独立して、トランス−１，４−シクロヘキシレン基（基中の１個又は非隣接の２個以上の−ＣＨ２−は−Ｏ−又は−Ｓ−によって置換されていてもよい。）、１，４−フェニレン基（基中の１個又は非隣接の２個以上の−ＣＨ＝は−Ｎ＝によって置換されていてもよい。）、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表し、基中の水素原子は、それぞれ独立して、フッ素原子、−ＣＦ３基、炭素原子数１から１０のアルキル基、炭素原子数１から１０のアルコキシル基又は式（Ｒ−１）から式（Ｒ−１５）のいずれかによって置換されていてもよい。
【０２３４】
【化６８】
0005979464.tif 000070
【０２３５】
一般式（Ｍ）において、Ｚ２０１及びＺ２０２は、それぞれ独立して、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２は、それぞれ独立して、フッ素原子又は水素原子を表す。）、−Ｃ≡Ｃ−又は単結合を表すが、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−Ｃ≡Ｃ−又は単結合が好ましく、−ＣＯＯ−、−ＯＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合が更に好ましい。
【０２３６】
一般式（Ｍ）において、ｎ２０１は、０、１又は２を表すが、０又は１が好ましい。但し、Ｍ２０２及びＺ２０２が複数存在する場合、それぞれ異なっていても良く、同じでもよい。
【０２３７】
一般式（Ｍ）で表される重合性化合物を少なくとも１種含有していても良く、１種〜５種含有することが好ましく、１種〜３種含有することが更に好ましい。
一般式（Ｍ）の含有量は０．０１〜２．００質量％であることが好ましく、０．０５〜１．００質量％であることが更に好ましく、０．１０〜０．５０質量％であることが特に好ましい。
【０２３８】
更に具体的には、一般式（Ｍ）においてｎ２０１が０の場合、Ｓｐ２０１及びＳｐ２０２の間の環構造は、式（ＸＸａ−１）から式（ＸＸａ−５）であることが好ましく、式（ＸＸａ−１）から式（ＸＸａ−３）であることが更に好ましく、式（ＸＸａ−１）又は式（ＸＸａ−２）であることが特に好ましい。但し、式の両端はＳｐ２０１又はＳｐ２０２に結合するものとする。
【０２３９】
【化６９】
0005979464.tif 000071
【０２４０】
【化７０】
0005979464.tif 000072
【０２４１】
【化７１】
0005979464.tif 000073
【０２４２】
【化７２】
0005979464.tif 000074
【０２４３】
【化７３】
0005979464.tif 000075
【０２４４】
これらの骨格を含む一般式（Ｍ）で表される重合性化合物は重合後の配向規制力がＰＳＡ型の液晶表示素子に最適であり、良好な配向状態が得られることから、表示ムラが抑制されるか、又は、全く発生しない効果がある。
【０２４５】
以上のことから、重合性モノマーとして、式（ＸＸ−１）から一般式（ＸＸ−１０）で表される化合物が好ましく、式（ＸＸ−１）から式（ＸＸ−４）が更に好ましい。
【０２４６】
【化７４】
0005979464.tif 000076
【０２４７】
式（ＸＸ−１）から一般式（ＸＸ−１０）中、Ｓｐｘｘは炭素原子数１〜８のアルキレン基又は−Ｏ−（ＣＨ２）ｓ−（式中、ｓは２から７の整数を表し、酸素原子は環に結合するものとする。）を表す。
【０２４８】
式（ＸＸ−１）から一般式（ＸＸ−１０）中、１，４−フェニレン基中の水素原子は、更に、−Ｆ、−Ｃｌ、−ＣＦ３、−ＣＨ３、式（Ｒ−１）から式（Ｒ−１５）のいずれかによって置換されていてもよい。
【０２４９】
一般式（Ｍ）においてｎ２０１が１の場合、例えば、式（Ｍ３１）から式（Ｍ４８）のような重合性化合物が好ましい。
【０２５０】
【化７５】
0005979464.tif 000077
【０２５１】
式（Ｍ３１）から式（Ｍ４８）中の１，４−フェニレン基及びナフタレン基中の水素原子は、更に、−Ｆ、−Ｃｌ、−ＣＦ３、−ＣＨ３、式（Ｒ−１）から式（Ｒ−１５）のいずれかによって置換されていてもよい。
【０２５２】
これらの骨格を含む一般式（Ｍ）で表される重合性化合物は重合後の配向規制力がＰＳＡ型の液晶表示素子に最適であり、良好な配向状態が得られることから、表示ムラが抑制されるか、又は、全く発生しない効果がある。
【０２５３】
一般式（Ｍ）においてｎ２０１が１、なおかつ、式（Ｒ−１）又は式（Ｒ−２）を複数個有する場合、例えば、式（Ｍ３０１）から式（Ｍ３１６）のような重合性化合物が好ましい。
【０２５４】
【化７６】
0005979464.tif 000078
【０２５５】
式（Ｍ３０１）から式（Ｍ３１６）中の１，４−フェニレン基及びナフタレン基中の水素原子は、更に、−Ｆ、−Ｃｌ、−ＣＦ３、−ＣＨ３によって置換されていてもよい。
【０２５６】
一般式（Ｍ）で表される重合性化合物として、例えば、式（Ｉａ−１）〜式（Ｉａ−３１）のような重合性化合物も好ましい。
【０２５７】
【化７７】
0005979464.tif 000079
【０２５８】
【化７８】
0005979464.tif 000080
【０２５９】
【化７９】
0005979464.tif 000081
【０２６０】
【化８０】
0005979464.tif 000082
【０２６１】
また、酸化防止剤は、一般式（Ｈ−１）から一般式（Ｈ−４）で表されるヒンダードフェノールが好ましい。
【０２６２】
【化８１】
0005979464.tif 000083
【０２６３】
一般式（Ｈ−１）から一般式（Ｈ−４）中、ＲＨ１は炭素原子数１から１０のアルキル基、炭素原子数１から１０のアルコキシル基、炭素原子数２から１０のアルケニル基又は炭素原子数２から１０のアルケニルオキシ基を表すが、基中に存在する１個の−ＣＨ２−又は非隣接の２個以上の−ＣＨ２−はそれぞれ独立して−Ｏ−又は−Ｓ−に置換されても良く、また、基中に存在する１個又は２個以上の水素原子はそれぞれ独立してフッ素原子又は塩素原子に置換されてもよい。更に具体的には、炭素原子数２から７のアルキル基、炭素原子数２から７のアルコキシル基、炭素原子数２から７のアルケニル基又は炭素原子数２から７のアルケニルオキシ基であることが好ましく、炭素原子数３から７のアルキル基又は炭素原子数２から７のアルケニル基であることが更に好ましい。
一般式（Ｈ−４）中、ＭＨ４は炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていてもよい。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていてもよい。）又はトランス−１，４−シクロヘキシレン基を表すが、炭素原子数１から１４のアルキレン基であることが好ましく、揮発性を考慮すると炭素原子数は大きい数値が好ましいが、粘度を考慮すると炭素原子数は大き過ぎない方が好ましいことから、炭素原子数２から１２が更に好ましく、炭素原子数３から１０が更に好ましく、炭素原子数４から１０が更に好ましく、炭素原子数５から１０が更に好ましく、炭素原子数６から１０が更に好ましい。
一般式（Ｈ−１）から一般式（Ｈ−４）中、１，４−フェニレン基中の１個又は非隣接の２個以上の−ＣＨ＝は−Ｎ＝によって置換されていてもよい。また、１，４−フェニレン基中の水素原子はそれぞれ独立して、フッ素原子又は塩素原子で置換されていてもよい。
一般式（Ｈ−１）から一般式（Ｈ−４）中、１，４−シクロヘキシレン基中の１個又は非隣接の２個以上の−ＣＨ２−は−Ｏ−又は−Ｓ−によって置換されていてもよい。また、１，４−シクロヘキシレン基中の水素原子はそれぞれ独立して、フッ素原子又は塩素原子で置換されていてもよい。
更に具体的には、例えば、式（Ｈ−１１）から式（Ｈ−１５）が挙げられる。
【０２６４】
【化８２】
0005979464.tif 000084
【０２６５】
本発明の液晶組成物は、酸化防止剤を１質量ｐｐｍ以上含有してもよいが、１０質量ｐｐｍ以上が好ましく、２０質量ｐｐｍ以上が好ましく、５０質量ｐｐｍ以上が好ましい。酸化防止剤の含有量の上限は１００００質量ｐｐｍであるが、１０００質量ｐｐｍが好ましく、５００質量ｐｐｍが好ましく、１００質量ｐｐｍが好ましい。
【０２６６】
本発明の液晶組成物を用いた液晶表示素子は、表示不良がない又は抑制された、表示品位の優れた応答速度の速いものであり、特に、アクティブマトリックス駆動のＶＡ型、ＰＳＶＡ型、ＰＳＡ型、ＦＦＳ型、ＩＰＳ型又はＥＣＢ型に適用できる。なお、ＰＳＶＡ型とＰＳＡ型は実質的に同義である。
【実施例】
【０２６７】
以下に実施例を挙げて本発明を更に詳述するが、本発明はこれらの実施例に限定されるものではない。また、以下の実施例及び比較例の組成物における「％」は『質量％』を意味する。
実施例において化合物の記載について以下の略号を用いる。
（側鎖）
−ｎ        −ＣｎＨ２ｎ＋１  炭素数ｎの直鎖状のアルキル基
ｎ−        ＣｎＨ２ｎ＋１−  炭素数ｎの直鎖状のアルキル基
−Ｏｎ      −ＯＣｎＨ２ｎ＋１  炭素数ｎの直鎖状のアルコキシル基
ｎＯ−      ＣｎＨ２ｎ＋１Ｏ−  炭素数ｎの直鎖状のアルコキシル基
−Ｖ        −ＣＨ＝ＣＨ２
Ｖ−        ＣＨ２＝ＣＨ−
−Ｖ１      −ＣＨ＝ＣＨ−ＣＨ３
１Ｖ−      ＣＨ３−ＣＨ＝ＣＨ−
−２Ｖ      −ＣＨ２−ＣＨ２−ＣＨ＝ＣＨ２
Ｖ２−      ＣＨ２＝ＣＨ−ＣＨ２−ＣＨ２−
−２Ｖ１    −ＣＨ２−ＣＨ２−ＣＨ＝ＣＨ−ＣＨ３
１Ｖ２−    ＣＨ３−ＣＨ＝ＣＨ−ＣＨ２−ＣＨ２−
（連結基）
−ＣＦ２Ｏ−        −ＣＦ２−Ｏ−
−ＯＣＦ２−        −Ｏ−ＣＦ２−
−１Ｏ−            −ＣＨ２−Ｏ−
−Ｏ１−            −Ｏ−ＣＨ２−
−ＣＯＯ−          −ＣＯＯ−
−ＯＣＯ−          −ＯＣＯ−
（環構造）【０２６８】
【化８３】
0005979464.tif 000085
【０２６９】
実施例中、測定した特性は以下の通りである。【０２７０】
Ｔｎｉ  ：ネマチック相−等方性液体相転移温度（℃）
Δｎ  ：２０℃における屈折率異方性
Δε  ：２５℃における誘電率異方性
η    ：２０℃における粘度（ｍＰａ・ｓ）
γ１  ：２０℃における回転粘性（ｍＰａ・ｓ）
Ｋ３３  ：２０℃における弾性定数Ｋ３３（ｐＮ）
ＶＨＲ（ＵＶ）  ：高圧水銀ランプでＵＶを１５０（Ｊ）照射後の電圧保持率（１Ｖ、６０Ｈｚ、６０℃）但し、照度は３６５ｎｍで１００ｍＷ／ｃｍ２とした。
（比較例１、実施例１、実施例２、実施例３及び実施例４）
ＬＣ−Ａ（比較例１）に一般式（Ｉ−２８Ｈ）又は（Ｉ−３２Ｈ）で表される化合物を添加したＬＣ−１（実施例１）、ＬＣ−２（実施例２）、ＬＣ−３（実施例３）及びＬＣ−４（実施例４）の液晶組成物を調製し、その物性値を測定した。液晶組成物の構成とその物性値の結果は表１のとおりであった。【０２７１】
【表１】
0005979464.tif 000086
【０２７２】
本発明の液晶組成物ＬＣ−１、ＬＣ−２、ＬＣ−３及びＬＣ−４は、粘度（η）が小さく、回転粘性（γ１）が小さく、Ｋ３３が大きく、比較例であるＬＣ−Ａよりも十分に高いＶＨＲ（ＵＶ）であることが確認され、特にＬＣ−４は顕著に高いＶＨＲ（ＵＶ）であることが確認された。また、表示ムラがないことを確認した。
これを使用した液晶表示素子の応答速度を測定したところ、テレビ用途としては十分に高速応答であった。なお、セル厚は３．５μｍ、配向膜はＪＡＬＳ２０９６であり、応答速度の測定条件は、Ｖｏｎは６Ｖ、Ｖｏｆｆは１Ｖ、測定温度は２５℃で、ＡＵＴＲＯＮＩＣ−ＭＥＬＣＨＥＲＳ社のＤＭＳ７０３を用いた。
また、ＬＣ−２を９９．６質量％、重合性モノマーとして式（ＸＸ−２）を０．４質量％で調製した液晶組成物を用いて、ＰＳＶＡ型の液晶表示素子を作製したところ、表示不良がなく、十分に高速応答であることを確認した。
また、ＬＣ−２を９９．６質量％、重合性モノマーとして式（ＸＸ−４）を０．４質量％で調製した液晶組成物を用いて、ＰＳＶＡ型の液晶表示素子を作製したところ、表示不良がなく、十分に高速応答であることを確認した。
また、ＬＣ−２を９９．７％、重合性モノマーとして（ＸＸ−４）を０．３％で調製した液晶組成物に、更に酸化防止剤として（Ｈ−１４）を２０ｐｐｍ添加した組成物を用いて、ＰＳＶＡ型の液晶表示素子を作製したところ、表示不良がなく、十分に高速応答であることを確認した。
また、ＬＣ−４を９９．６質量％、重合性モノマーとして式（Ｍ−３０２）を０．４質量％で調製した液晶組成物を用いて、ＰＳＶＡ型の液晶表示素子を作製したところ、表示不良がなく、十分に高速応答であることを確認した。
また、ＬＣ−４を９９．６質量％、重合性モノマーとして式（ＸＸ−４）を０．４質量％及び式（Ｉａ−３１）を０．１質量％で調製した液晶組成物を用いて、ＰＳＶＡ型の液晶表示素子を作製したところ、表示不良がなく、十分に高速応答であることを確認した。
また、ＬＣ−４を９９．７質量％、重合性モノマーとして式（ＸＸ−４）を０．３質量％で調製した液晶組成物に、更に酸化防止剤として（Ｈ−１２）を２０ｐｐｍ添加した組成物を用いて、ＰＳＶＡ型の液晶表示素子を作製したところ、表示不良がなく、十分に高速応答であることを確認した。
（比較例２、実施例５、実施例６、実施例７及び実施例８）
ＬＣ−Ｂ（比較例２）、ＬＣ−５（実施例５）、ＬＣ−６（実施例６）、ＬＣ−７（実施例７）及びＬＣ−８（実施例８）の液晶組成物を調製し、その物性値を測定した。液晶組成物の構成とその物性値の結果は表２のとおりであった。【０２７３】
【表２】
0005979464.tif 000087
【０２７４】
本発明の液晶組成物であるＬＣ−５、ＬＣ−６、ＬＣ−７及びＬＣ−８は、粘度（η）が小さく、回転粘性（γ１）が小さく、Ｋ３３が大きく、比較例であるＬＣ−Ｂよりも顕著に高いＶＨＲ（ＵＶ）であることが確認され、中でもＬＣ−７およびＬＣ−８は特に高いＶＨＲ（ＵＶ）であることが確認された。また、表示ムラがないことを確認した。
これを使用した液晶表示素子の応答速度を測定したところ、テレビ用途としては十分に高速応答であった。なお、セル厚は３．５μｍ、配向膜はＪＡＬＳ２０９６であり、応答速度の測定条件は、Ｖｏｎは６Ｖ、Ｖｏｆｆは１Ｖ、測定温度は２５℃で、ＡＵＴＲＯＮＩＣ−ＭＥＬＣＨＥＲＳ社のＤＭＳ７０３を用いた。
また、ＬＣ−５を９９．６質量％、重合性モノマーとして式（ＸＸ−２）を０．４質量％で調製した液晶組成物を用いて、ＰＳＶＡ型の液晶表示素子を作製したところ、表示不良がなく、十分に高速応答であることを確認した。
また、ＬＣ−７を９９．６質量％、重合性モノマーとして式（ＸＸ−４）を０．４質量％で調製した液晶組成物を用いて、ＰＳＶＡ型の液晶表示素子を作製したところ、表示不良がなく、十分に高速応答であることを確認した。
また、ＬＣ−５を９９．７質量％、重合性モノマーとして式（Ｍ−３０２）を０．３質量％で調製した液晶組成物を用いて、ＰＳＶＡ型の液晶表示素子を作製したところ、表示不良がなく、十分に高速応答であることを確認した。
また、ＬＣ−７を９９．６質量％、重合性モノマーとして式（ＸＸ−４）を０．３質量％及び式（Ｉａ−３１）を０．１質量％で調製した液晶組成物を用いて、ＰＳＶＡ型の液晶表示素子を作製したところ、表示不良がなく、十分に高速応答であることを確認した。
（比較例３、実施例９及び実施例１０）
ＬＣ−Ｃ（比較例３）、ＬＣ−９（実施例９）及びＬＣ−１０（実施例１０）の液晶組成物を調製し、その物性値を測定した。液晶組成物の構成とその物性値の結果は表３のとおりであった。【０２７５】
【表３】
0005979464.tif 000088
【０２７６】
本発明の液晶組成物ＬＣ−９及びＬＣ−１０は、粘度（η）が小さく、回転粘性（γ１）が小さく、Ｋ３３が大きく、比較例であるＬＣ−Ｃよりも顕著に高いＶＨＲ（ＵＶ）であることが確認された。また、表示ムラがないことを確認した。
これを使用した液晶表示素子の応答速度を測定したところ、モバイル用途としては十分に高速応答であった。なお、セル厚は３．５μｍ、配向膜はＪＡＬＳ２０９６であり、応答速度の測定条件は、Ｖｏｎは５Ｖ、Ｖｏｆｆは１Ｖ、測定温度は２５℃で、ＡＵＴＲＯＮＩＣ−ＭＥＬＣＨＥＲＳ社のＤＭＳ７０３を用いた。
また、ＬＣ−９を９９．７質量％、重合性モノマーとして式（ＸＸ−２）を０．３質量％で調製した液晶組成物を用いて、ＰＳＶＡ型の液晶表示素子を作製したところ、表示不良がなく、十分に高速応答であることを確認した。
また、ＬＣ−９を９９．７質量％、重合性モノマーとして式（ＸＸ−４）を０．３質量％で調製した液晶組成物を用いて、ＰＳＶＡ型の液晶表示素子を作製したところ、表示不良がなく、十分に高速応答であることを確認した。
また、ＬＣ−９を９９．５質量％、重合性モノマーとして式（Ｍ−３０２）を０．５質量％で調製した液晶組成物を用いて、ＰＳＶＡ型の液晶表示素子を作製したところ、表示不良がなく、十分に高速応答であることを確認した。
また、ＬＣ−９を９９．６８質量％、重合性モノマーとして式（ＸＸ−４）を０．３質量％及び式（Ｉａ−３１）を０．０２質量％で調製した液晶組成物を用いて、ＰＳＶＡ型の液晶表示素子を作製したところ、表示不良がなく、十分に高速応答であることを確認した。
また、ＬＣ−１０を９９．７質量％、重合性モノマーとして式（ＸＸ−２）を０．３質量％で調製した液晶組成物を用いて、ＰＳＶＡ型の液晶表示素子を作製したところ、表示不良がなく、十分に高速応答であることを確認した。
また、ＬＣ−１０を９９．７質量％、重合性モノマーとして式（ＸＸ−４）を０．３質量％で調製した液晶組成物を用いて、ＰＳＶＡ型の液晶表示素子を作製したところ、表示不良がなく、十分に高速応答であることを確認した。
また、ＬＣ−１０を９９．５質量％、重合性モノマーとして式（Ｍ−３０２）を０．５質量％で調製した液晶組成物を用いて、ＰＳＶＡ型の液晶表示素子を作製したところ、表示不良がなく、十分に高速応答であることを確認した。
また、ＬＣ−１０を９９．６５質量％、重合性モノマーとして式（ＸＸ−４）を０．３質量％及び式（Ｉａ−３１）を０．０５質量％で調製した液晶組成物を用いて、ＰＳＶＡ型の液晶表示素子を作製したところ、表示不良がなく、十分に高速応答であることを確認した。
（比較例４、比較例５、実施例１１及び実施例１２）
ＬＣ−Ｄ（比較例４）、ＬＣ−Ｅ（比較例５）、ＬＣ−１１（実施例１１）及びＬＣ−１２（実施例１２）の液晶組成物を調製し、その物性値を測定した。液晶組成物の構成とその物性値の結果は表４のとおりであった。【０２７７】
【表４】
0005979464.tif 000089
【０２７８】
本発明の液晶組成物ＬＣ−１１及びＬＣ−１２は、粘度（η）が小さく、回転粘性（γ１）が小さく、比較例であるＬＣ−ＤおよびＬＣ−Ｅよりも顕著に高いＶＨＲ（ＵＶ）であることが確認された。また、表示ムラがないことを確認した。
これを使用した液晶表示素子の応答速度を測定したところ、モバイル用途としては十分に高速応答であった。なお、セル厚は３．５μｍ、配向膜はＪＡＬＳ２０９６であり、応答速度の測定条件は、Ｖｏｎは６Ｖ、Ｖｏｆｆは１Ｖ、測定温度は２５℃で、ＡＵＴＲＯＮＩＣ−ＭＥＬＣＨＥＲＳ社のＤＭＳ７０３を用いた。
また、ＬＣ−１１を９９．７質量％、重合性モノマーとして式（ＸＸ−２）を０．３質量％で調製した液晶組成物を用いて、ＰＳＶＡ型の液晶表示素子を作製したところ、表示不良がなく、十分に高速応答であることを確認した。
また、ＬＣ−１１を９９．７質量％、重合性モノマーとして式（ＸＸ−４）を０．３質量％で調製した液晶組成物を用いて、ＰＳＶＡ型の液晶表示素子を作製したところ、表示不良がなく、十分に高速応答であることを確認した。
また、ＬＣ−１１を９９．５質量％、重合性モノマーとして式（Ｍ−３０２）を０．５質量％で調製した液晶組成物を用いて、ＰＳＶＡ型の液晶表示素子を作製したところ、表示不良がなく、十分に高速応答であることを確認した。
また、ＬＣ−１１を９９．６質量％、重合性モノマーとして式（ＸＸ−４）を０．３質量％及び式（Ｉａ−３１）を０．１質量％で調製した液晶組成物を用いて、ＰＳＶＡ型の液晶表示素子を作製したところ、表示不良がなく、十分に高速応答であることを確認した。
また、ＬＣ−１２を９９．７質量％、重合性モノマーとして式（ＸＸ−２）を０．３質量％で調製した液晶組成物を用いて、ＰＳＶＡ型の液晶表示素子を作製したところ、表示不良がなく、十分に高速応答であることを確認した。
また、ＬＣ−１２を９９．７質量％、重合性モノマーとして式（ＸＸ−４）を０．３質量％で調製した液晶組成物を用いて、ＰＳＶＡ型の液晶表示素子を作製したところ、表示不良がなく、十分に高速応答であることを確認した。
また、ＬＣ−１２を９９．５質量％、重合性モノマーとして式（Ｍ−３０２）を０．５質量％で調製した液晶組成物を用いて、ＰＳＶＡ型の液晶表示素子を作製したところ、表示不良がなく、十分に高速応答であることを確認した。
また、ＬＣ−１２を９９．６質量％、重合性モノマーとして式（ＸＸ−４）を０．３質量％及び式（Ｉａ−３１）を０．１質量％で調製した液晶組成物を用いて、ＰＳＶＡ型の液晶表示素子を作製したところ、表示不良がなく、十分に高速応答であることを確認した。（比較例６、実施例１３、実施例１４および実施例１５）
ＬＣ−Ｆ（比較例６）、ＬＣ−１３（実施例１３）、ＬＣ−１４（実施例１４）およびＬＣ−１５（実施例１５）の液晶組成物を調製し、その物性値を測定した。液晶組成物の構成とその物性値の結果は表５のとおりであった。【０２７９】
【表５】
0005979464.tif 000090
【０２８０】
本発明の液晶組成物ＬＣ−１３は、粘度（η）が小さく、回転粘性（γ１）が小さく、比較例であるＬＣ−Ｆよりも顕著に高いＶＨＲ（ＵＶ）であることが確認された。
本発明の液晶組成物ＬＣ−１３は、ＯＤＦの際に滴下痕が発生しなかった。また、この液晶表示素子には配向ムラが発生しなかった。更に、駆動時に焼き付きが発生しないことを確認した。
この液晶表示素子の応答速度を測定したところ、モバイル用途としては十分に高速応答であった。なお、セル厚は３．０μｍ、配向膜はＪＡＬＳ２０９６であり、応答速度の測定条件は、Ｖｏｎは５Ｖ、Ｖｏｆｆは１Ｖ、測定温度は２５℃で、ＡＵＴＲＯＮＩＣ−ＭＥＬＣＨＥＲＳ社のＤＭＳ７０３を用いた。
また、ＬＣ−１３を９９．６５質量％、重合性モノマーとして式（ＸＸ−２）を０．３５質量％で調製した液晶組成物を用いて、ＰＳＶＡ型の液晶表示素子を作製したところ、表示不良がなく、十分に高速応答であることを確認した。
また、ＬＣ−１３を９９．６質量％、重合性モノマーとして式（ＸＸ−４）を０．４質量％で調製した液晶組成物を用いて、ＰＳＶＡ型の液晶表示素子を作製したところ、表示不良がなく、十分に高速応答であることを確認した。
また、ＬＣ−１３を９９．７質量％、重合性モノマーとして式（Ｍ−３０２）を０．３質量％で調製した液晶組成物を用いて、ＰＳＶＡ型の液晶表示素子を作製したところ、表示不良がなく、十分に高速応答であることを確認した。
また、ＬＣ−１３を９９．６質量％、重合性モノマーとして式（ＸＸ−４）を０．３５質量％及び式（Ｉａ−３１）を０．０５質量％で調製した液晶組成物を用いて、ＰＳＶＡ型の液晶表示素子を作製したところ、表示不良がなく、十分に高速応答であることを確認した。
また、ＬＣ−１３を９９．７質量％、重合性モノマーとして式（ＸＸ−２）を０．３質量％で調製した液晶組成物に、更に酸化防止剤として式（Ｈ−１１）または式（Ｈ−１４）の化合物を５０ｐｐｍ添加し、ＰＳＶＡ型の液晶表示素子をそれぞれ作製したところ、表示不良がなく、十分に高速応答であることを確認した。
また、ＬＣ−１３を９９．５質量％、重合性モノマーとして式（Ｍ−３０２）を０．５質量％で調製した液晶組成物を用いて、ＰＳＶＡ型の液晶表示素子を作製したところ、表示不良がなく、十分に高速応答であることを確認した。
また、ＬＣ−１３を９９．６質量％、重合性モノマーとして式（ＸＸ−１）を０．１質量％及び式（Ｍ−３０２）を０．３質量％で調製した液晶組成物を用いて、ＰＳＶＡ型の液晶表示素子を作製したところ、表示不良がなく、十分に高速応答であることを確認した。
ＬＣ−１４およびＬＣ−１５についても同様の実験を実施し、同様の結果が得られた。
（比較例７、実施例１６、実施例１７および実施例１８）
ＬＣ−Ｇ（比較例７）、ＬＣ−１６（実施例１６）、ＬＣ−１７（実施例１７）およびＬＣ−１８（実施例１８）の液晶組成物を調製し、その物性値を測定した。液晶組成物の構成とその物性値の結果は表６のとおりであった。【０２８１】
【表６】
0005979464.tif 000091
【０２８２】
本発明の液晶組成物ＬＣ−１６、ＬＣ−１７およびＬＣ−１８は、粘度（η）が小さく、回転粘性（γ１）が小さく、γ１／Ｋ３３が小さなものであって、比較例であるＬＣ−Ｇよりも顕著に高いＶＨＲ（ＵＶ）であることが確認された。
本発明の液晶組成物ＬＣ−１６、ＬＣ−１７およびＬＣ−１８は、ＯＤＦの際に滴下痕が発生しなかった。また、この液晶表示素子には配向ムラが発生しなかった。更に、駆動時に焼き付きが発生しないことを確認した。
この液晶表示素子の応答速度を測定したところ、モバイル用途としては十分に高速応答であった。なお、セル厚は３．０μｍ、配向膜はＪＡＬＳ２０９６であり、応答速度の測定条件は、Ｖｏｎは５Ｖ、Ｖｏｆｆは１Ｖ、測定温度は２５℃で、ＡＵＴＲＯＮＩＣ−ＭＥＬＣＨＥＲＳ社のＤＭＳ７０３を用いた。
また、ＬＣ−１６を９９．６５質量％、重合性モノマーとして式（ＸＸ−２）を０．３５質量％で調製した液晶組成物を用いて、ＰＳＶＡ型の液晶表示素子を作製したところ、表示不良がなく、十分に高速応答であることを確認した。
また、ＬＣ−１７を９９．６質量％、重合性モノマーとして式（ＸＸ−４）を０．４質量％で調製した液晶組成物を用いて、ＰＳＶＡ型の液晶表示素子を作製したところ、表示不良がなく、十分に高速応答であることを確認した。
また、ＬＣ−１８を９９．７質量％、重合性モノマーとして式（Ｍ−３０２）を０．３質量％で調製した液晶組成物を用いて、ＰＳＶＡ型の液晶表示素子を作製したところ、表示不良がなく、十分に高速応答であることを確認した。
また、ＬＣ−１８を９９．６質量％、重合性モノマーとして式（ＸＸ−４）を０．３５質量％及び式（Ｉａ−３１）を０．０５質量％で調製した液晶組成物を用いて、ＰＳＶＡ型の液晶表示素子を作製したところ、表示不良がなく、十分に高速応答であることを確認した。
また、ＬＣ−１８を９９．７質量％、重合性モノマーとして式（ＸＸ−２）を０．３質量％で調製した液晶組成物に更に酸化防止剤として式（Ｈ−１１）または式（Ｈ−１４）の化合物を５０ｐｐｍ添加し、ＰＳＶＡ型の液晶表示素子をそれぞれ作製したところ、表示不良がなく、十分に高速応答であることを確認した。
また、ＬＣ−１８を９９．５質量％、重合性モノマーとして式（Ｍ−３０２）を０．５質量％で調製した液晶組成物を用いて、ＰＳＶＡ型の液晶表示素子を作製したところ、表示不良がなく、十分に高速応答であることを確認した。
また、ＬＣ−１８を９９．６質量％、重合性モノマーとして式（ＸＸ−１）を０．１質量％及び式（Ｍ−３０２）を０．３質量％で調製した液晶組成物を用いて、ＰＳＶＡ型の液晶表示素子を作製したところ、表示不良がなく、十分に高速応答であることを確認した。
（比較例８、実施例１９、実施例２０および実施例２１）
ＬＣ−Ｈ（比較例８）、ＬＣ−１９（実施例１９）、ＬＣ−２０（実施例２０）およびＬＣ−２１（実施例２１）の液晶組成物を調製し、その物性値を測定した。液晶組成物の構成とその物性値の結果は表７のとおりであった。【０２８３】
【表７】
0005979464.tif 000092
【０２８４】
本発明の液晶組成物ＬＣ−１９、ＬＣ−２０およびＬＣ−２１は、粘度（η）が小さく、回転粘性（γ１）が小さく、γ１／Ｋ３３が小さなものであって、比較例であるＬＣ−Ｈよりも顕著に高いＶＨＲ（ＵＶ）であることが確認された。
本発明の液晶組成物ＬＣ−１９、ＬＣ−２０およびＬＣ−２１は、ＯＤＦの際に滴下痕が発生しなかった。また、この液晶表示素子には配向ムラが発生しなかった。更に、駆動時に焼き付きが発生しないことを確認した。
この液晶表示素子の応答速度を測定したところ、モバイル用途としては十分に高速応答であった。なお、セル厚は３．０μｍ、配向膜はＪＡＬＳ２０９６であり、応答速度の測定条件は、Ｖｏｎは５．５Ｖ、Ｖｏｆｆは１Ｖ、測定温度は２５℃で、ＡＵＴＲＯＮＩＣ−ＭＥＬＣＨＥＲＳ社のＤＭＳ７０３を用いた。
また、ＬＣ−２１を９９．６５質量％、重合性モノマーとして式（ＸＸ−２）を０．３５質量％で調製した液晶組成物を用いて、ＰＳＶＡ型の液晶表示素子を作製したところ、表示不良がなく、十分に高速応答であることを確認した。
また、ＬＣ−２１を９９．６質量％、重合性モノマーとして式（ＸＸ−４）を０．４質量％で調製した液晶組成物を用いて、ＰＳＶＡ型の液晶表示素子を作製したところ、表示不良がなく、十分に高速応答であることを確認した。
また、ＬＣ−２１を９９．７質量％、重合性モノマーとして式（Ｍ−３０２）を０．３質量％で調製した液晶組成物を用いて、ＰＳＶＡ型の液晶表示素子を作製したところ、表示不良がなく、十分に高速応答であることを確認した。
また、ＬＣ−２１を９９．６質量％、重合性モノマーとして式（ＸＸ−４）を０．３５質量％及び式（Ｉａ−３１）を０．０５質量％で調製した液晶組成物を用いて、ＰＳＶＡ型の液晶表示素子を作製したところ、表示不良がなく、十分に高速応答であることを確認した。
また、ＬＣ−２１を９９．７質量％、重合性モノマーとして式（ＸＸ−２）を０．３質量％で調製した液晶組成物に更に酸化防止剤として式（Ｈ−１１）または式（Ｈ−１４）の化合物を５０ｐｐｍ添加し、ＰＳＶＡ型の液晶表示素子をそれぞれ作製したところ、表示不良がなく、十分に高速応答であることを確認した。
また、ＬＣ−２１を９９．５質量％、重合性モノマーとして式（Ｍ−３０２）を０．５質量％で調製した液晶組成物を用いて、ＰＳＶＡ型の液晶表示素子を作製したところ、表示不良がなく、十分に高速応答であることを確認した。
また、ＬＣ−２１を９９．６質量％、重合性モノマーとして式（ＸＸ−１）を０．１質量％及び式（Ｍ−３０２）を０．３質量％で調製した液晶組成物を用いて、ＰＳＶＡ型の液晶表示素子を作製したところ、表示不良がなく、十分に高速応答であることを確認した。
また、ＬＣ−１９を９９．６５質量％、重合性モノマーとして式（Ｍ−３０２）を０．３５質量％で調製した液晶組成物を用いて、ＰＳＶＡ型の液晶表示素子を作製したところ、表示不良がなく、十分に高速応答であることを確認した。
また、ＬＣ−１９を９９．７質量％、重合性モノマーとして式（ＸＸ−４）を０．２８質量％及び式（Ｉａ−３１）を０．０２質量％で調製した液晶組成物を用いて、ＰＳＶＡ型の液晶表示素子を作製したところ、表示不良がなく、十分に高速応答であることを確認した。
また、ＬＣ−１９を９９．７質量％、重合性モノマーとして式（ＸＸ−２）を０．３質量％で調製した液晶組成物に、更に酸化防止剤として式（Ｈ−１４）の化合物を３０ｐｐｍ添加し、ＰＳＶＡ型の液晶表示素子を作製したところ、表示不良がなく、十分に高速応答であることを確認した。
（比較例９、実施例２２、実施例２３および実施例２４）
ＬＣ−Ｉ（比較例９）、ＬＣ−２２（実施例２２）、ＬＣ−２３（実施例２３）およびＬＣ−２４（実施例２４）の液晶組成物を調製し、その物性値を測定した。液晶組成物の構成とその物性値の結果は表８のとおりであった。【０２８５】
【表８】
0005979464.tif 000093
【０２８６】
本発明の液晶組成物ＬＣ−２２、ＬＣ−２３およびＬＣ−２４は、粘度（η）が小さく、回転粘性（γ１）が小さく、γ１／Ｋ３３が小さなものであって、比較例であるＬＣ−Ｉよりも顕著に高いＶＨＲ（ＵＶ）であることが確認された。
本発明の液晶組成物ＬＣ−２２、ＬＣ−２３およびＬＣ−２４は、ＯＤＦの際に滴下痕が発生しなかった。また、この液晶表示素子には配向ムラが発生しなかった。更に、駆動時に焼き付きが発生しないことを確認した。
この液晶表示素子の応答速度を測定したところ、モバイル用途としては十分に高速応答であった。なお、セル厚は３．２μｍ、配向膜はＪＡＬＳ２０９６であり、応答速度の測定条件は、Ｖｏｎは６Ｖ、Ｖｏｆｆは１Ｖ、測定温度は２５℃で、ＡＵＴＲＯＮＩＣ−ＭＥＬＣＨＥＲＳ社のＤＭＳ７０３を用いた。
また、ＬＣ−２２を９９．６５質量％、重合性モノマーとして式（ＸＸ−２）を０．３５質量％で調製した液晶組成物を用いて、ＰＳＶＡ型の液晶表示素子を作製したところ、表示不良がなく、十分に高速応答であることを確認した。
また、ＬＣ−２２を９９．６質量％、重合性モノマーとして式（ＸＸ−４）を０．４質量％で調製した液晶組成物を用いて、ＰＳＶＡ型の液晶表示素子を作製したところ、表示不良がなく、十分に高速応答であることを確認した。
また、ＬＣ−２２を９９．７質量％、重合性モノマーとして式（Ｍ−３０２）を０．３質量％で調製した液晶組成物を用いて、ＰＳＶＡ型の液晶表示素子を作製したところ、表示不良がなく、十分に高速応答であることを確認した。
また、ＬＣ−２３を９９．６質量％、重合性モノマーとして式（ＸＸ−４）を０．３５質量％及び式（Ｉａ−３１）を０．０５質量％で調製した液晶組成物を用いて、ＰＳＶＡ型の液晶表示素子を作製したところ、表示不良がなく、十分に高速応答であることを確認した。
また、ＬＣ−２３を９９．７質量％、重合性モノマーとして式（ＸＸ−２）を０．３質量％で調製した液晶組成物に、更に酸化防止剤として式（Ｈ−１１）の化合物を６０ｐｐｍ添加し、ＰＳＶＡ型の液晶表示素子を作製したところ、表示不良がなく、十分に高速応答であることを確認した。
また、ＬＣ−２３を９９．５質量％、重合性モノマーとして式（Ｍ−３０２）を０．５質量％で調製した液晶組成物を用いて、ＰＳＶＡ型の液晶表示素子を作製したところ、表示不良がなく、十分に高速応答であることを確認した。
また、ＬＣ−２３を９９．６質量％、重合性モノマーとして式（Ｍ−３０２）を０．４質量％で調製した液晶組成物に、更に酸化防止剤として式（Ｈ−１４）の化合物を６５ｐｐｍ添加し、ＰＳＶＡ型の液晶表示素子を作製したところ、表示不良がなく、十分に高速応答であることを確認した。
また、ＬＣ−２３を９９．６質量％、重合性モノマーとして式（ＸＸ−１）を０．１質量％及び式（Ｍ−３０２）を０．３質量％で調製した液晶組成物を用いて、ＰＳＶＡ型の液晶表示素子を作製したところ、表示不良がなく、十分に高速応答であることを確認した。
また、ＬＣ−２４を９９．７５質量％、重合性モノマーとして式（Ｍ−３０２）を０．２５質量％で調製した液晶組成物を用いて、ＰＳＶＡ型の液晶表示素子を作製したところ、表示不良がなく、十分に高速応答であることを確認した。【０２８７】
以上のことから、本発明の液晶組成物は、屈折率異方性（Δｎ）及びネマチック相−等方性液体相転移温度（Ｔｎｉ）を低下させることなく、粘度（η）が十分に小さく、回転粘性（γ１）が十分に小さく、弾性定数（Ｋ３３）が大きく、ＶＨＲ（ＵＶ）が高く、絶対値が大きな負の誘電率異方性（Δε）を有するものであり、これを用いた液晶表示素子は表示不良がない又は抑制された、表示品位の優れた応答速度の速いものであることが確認された。